(57)【要約】【課題】レーザー光を照射することにより単結晶半導体層の結晶性を回復させる場合であっても、レーザー光の照射時に酸素が取り込まれるのを抑制し、レーザー光の照射前後において、単結晶半導体層に含まれる酸素濃度を同等又は低減することを目的の一とする。【解決手段】貼り合わせによりベース基板上に設けられた単結晶半導体層にレーザー光を照射して当該単結晶半導体層の結晶性を回復（再単結晶化）させる工程を有し、レーザー光の照射を還元性雰囲気下または不活性雰囲気下で行う。【選択図】図１
2010056543.tif 000002
【特許請求の範囲】
【請求項１】
単結晶半導体基板に加速されたイオンを照射することにより、前記単結晶半導体基板中に脆化領域を形成し、
絶縁層を介して前記単結晶半導体基板とベース基板とを貼り合わせ、
前記脆化領域において前記単結晶半導体基板を分離して、前記ベース基板上に前記絶縁層を介して単結晶半導体層を形成し、
還元性雰囲気下で前記単結晶半導体層の表面にレーザー光を照射して前記単結晶半導体層の少なくとも表層部を溶融させ、前記単結晶半導体層を再単結晶化させるＳＯＩ基板の作製方法。
【請求項２】
単結晶半導体基板に加速されたイオンを照射することにより、前記単結晶半導体基板中に脆化領域を形成し、
絶縁層を介して前記単結晶半導体基板とベース基板とを貼り合わせ、
前記脆化領域において前記単結晶半導体基板を分離して、前記ベース基板上に前記絶縁層を介して単結晶半導体層を形成し、
脱酸素処理を施した後に還元性雰囲気としたチャンバー内において、前記単結晶半導体層の表面にレーザー光を照射して前記単結晶半導体層の少なくとも表層部を溶融させ、前記単結晶半導体層を再単結晶化させるＳＯＩ基板の作製方法。
【請求項３】
請求項２において、
前記脱酸素処理として、前記チャンバーにシランガスを用いた処理、または水素ガスを用いた処理を施すＳＯＩ基板の作製方法。
【請求項４】
請求項２または請求項３において、
前記チャンバーとして、二重チャンバーを用いることを特徴とするＳＯＩ基板の作製方法。
【請求項５】
請求項１乃至請求項４のいずれか一項において、
前記還元性雰囲気を、水素雰囲気、水素と希ガスとの混合雰囲気、水素と窒素との混合雰囲気、または水素と希ガスと窒素との混合雰囲気とするＳＯＩ基板の作製方法。
【請求項６】
単結晶半導体基板に加速されたイオンを照射することにより、前記単結晶半導体基板中に脆化領域を形成し、
絶縁層を介して前記単結晶半導体基板とベース基板とを貼り合わせ、
前記脆化領域において前記単結晶半導体基板を分離して、前記ベース基板上に前記絶縁層を介して単結晶半導体層を形成し、
脱酸素処理を施して高純度不活性雰囲気としたチャンバー内において、前記単結晶半導体層の表面にレーザー光を照射して前記単結晶半導体層の少なくとも表層部を溶融させ、前記半導体層を再単結晶化させるＳＯＩ基板の作製方法。
【請求項７】
請求項６において、
前記脱酸素処理として、前記チャンバーにシランガスを用いた処理、または水素ガスを用いた処理を施すＳＯＩ基板の作製方法。
【請求項８】
請求項６または請求項７において、
前記チャンバーとして、二重チャンバーを用いることを特徴とするＳＯＩ基板の作製方法。
【請求項９】
請求項６乃至請求項８のいずれか一項において、
前記高純度不活性雰囲気を、窒素雰囲気またはアルゴン雰囲気とするＳＯＩ基板の作製方法。
【請求項１０】
請求項６乃至請求項９のいずれか一項において、
前記高純度不活性雰囲気中の酸素濃度を１００ｐｐｔ未満とするＳＯＩ基板の作製方法。
【請求項１１】
請求項１乃至請求項１０のいずれか一項において、
前記レーザー光の照射を減圧雰囲気下で行うＳＯＩ基板の作製方法。
【請求項１２】
請求項１乃至請求項１１のいずれか一項において、
前記単結晶半導体層の溶融を部分溶融とするＳＯＩ基板の作製方法。
【請求項１３】
請求項１乃至請求項１２のいずれか一項において、
前記レーザー光の照射前後において、前記単結晶半導体層に含まれる酸素濃度を同等または低減することを特徴とするＳＯＩ基板の作製方法。
【請求項１４】
請求項１乃至請求項１３のいずれか一項において、
前記レーザー光を照射した後の前記単結晶半導体層に含まれる酸素濃度を１×１０１８ａｔｏｍｓ／ｃｍ３未満とすることを特徴とするＳＯＩ基板の作製方法。
【請求項１５】
請求項１乃至請求項１４のいずれか一項において、
前記単結晶半導体基板として、還元性雰囲気下において１０００℃以上１２５０℃以下で熱処理された単結晶シリコン基板を用いることを特徴とするＳＯＩ基板の作製方法。
【請求項１６】
請求項１乃至請求項１５のいずれか一項において、
前記ベース基板として、ガラス基板を用いることを特徴とするＳＯＩ基板の作製方法。
【発明の詳細な説明】
【技術分野】
【０００１】
本発明は、絶縁層を介して半導体層が設けられた基板の作製方法に関し、特にＳＯＩ（Ｓｉｌｉｃｏｎ  ｏｎ  Ｉｎｓｕｌａｔｏｒ）基板の作製方法に関する。また、絶縁層を介して半導体層が設けられた基板を用いた半導体装置の作製方法に関する。
【背景技術】
【０００２】
近年、バルク状のシリコンウエハに代わり、絶縁表面に薄い単結晶半導体層が存在するＳＯＩ基板を使った集積回路が開発されている。ＳＯＩ基板を使うことで、トランジスタのドレインと基板間における寄生容量が低減されるため、ＳＯＩ基板は半導体集積回路の性能を向上させるものとして注目されている。
【０００３】
ＳＯＩ基板を製造する方法の１つに、スマートカット（登録商標）法が知られている（例えば、特許文献１参照）。スマートカット法によるＳＯＩ基板の作製方法の概要を以下に説明する。まず、シリコンウエハにイオン注入法を用いて水素イオンを注入することによって表面から所定の深さに微小気泡層を形成する。次に、酸化シリコン膜を介して、水素イオンを注入したシリコンウエハを別のシリコンウエハに接合させる。その後、熱処理を行うことにより、微小気泡層が劈開面となり、水素イオンが注入されたシリコンウエハの一部が微小気泡層を境に薄膜状に分離し、接合させた別のシリコンウエハ上に単結晶シリコン膜を形成することができる。ここで、スマートカット法は水素イオン注入剥離法と呼ぶこともある。
【０００４】
また、このようなスマートカット法を用いて単結晶シリコン層をガラスからなるベース基板上に形成する方法が提案されている（例えば、特許文献２参照）。ガラス基板はシリコンウエハよりも大面積化が容易であり、且つ、安価であるため、主に、液晶表示装置等の製造の際に用いられている。このようなガラス基板をベース基板として用いることにより、大面積で安価なＳＯＩ基板を作製することが可能となる。
【０００５】
また、特許文献２では、単結晶シリコン層の結晶品質を改善するために、単結晶シリコン層にレーザー光を照射する方法が開示されている。
【先行技術文献】
【特許文献】
【０００６】
【特許文献１】特開平０５−２１１１２８号公報
【特許文献２】特開２００５−２５２２４４号公報
【発明の概要】
【発明が解決しようとする課題】
【０００７】
特許文献２に示されるように、単結晶半導体層にレーザー光を照射することで、耐熱性が低いガラス基板等を用いる場合であっても、単結晶半導体層を溶融させて結晶性を向上させることができる。しかしながら、レーザー光の照射の際に何ら手当をしない場合には、雰囲気中の酸素が半導体層に取り込まれて、当該単結晶半導体層を用いた素子特性に悪影響を及ぼす可能性がある。
【０００８】
例えば、産業用に広く使用されているシリコンはチョクラルスキー（ＣＺ）法により製造されており、あらかじめ一定の酸素を含有している。シリコン中に多くの酸素が含まれる場合には、トランジスタ等の素子の特性に悪影響を及ぼすおそれがあるため、素子特性に悪影響を及ぼさない程度にまでシリコン中の酸素濃度を低減させてから用いられる場合もある。このようなシリコンを用いる場合、僅かな酸素濃度の増加であっても素子特性に及ぼす影響は大きく、作製プロセス中の酸素濃度の増加は極めて深刻な問題である。
【０００９】
また、シリコン中の酸素は熱処理により酸化シリコンの析出物となり、さらに二次的な欠陥を成長させてしまう。このため、シリコン中の酸素濃度が低いほど後の欠陥が低減されて素子特性は良好なものになるから、作製プロセスにおいてシリコン中の酸素濃度を低減させることができればより好ましい。
【００１０】
上記問題に鑑み、開示する発明の一態様は、レーザー光を照射することにより単結晶半導体層の結晶性を回復させる場合であっても、レーザー光の照射時に酸素が取り込まれるのを抑制し、レーザー光の照射前後において、単結晶半導体層に含まれる酸素濃度を同等または低減することを目的の一とする。または、開示する発明の一態様は、ベース基板上に設けられた単結晶半導体層の酸素濃度を低減することを目的の一とする。
【課題を解決するための手段】
【００１１】
開示する発明の一態様は、貼り合わせによりベース基板上に設けられた単結晶半導体層にレーザー光を照射して当該単結晶半導体層の結晶性を回復（再単結晶化）させる工程を有し、レーザー光の照射を還元性雰囲気下または不活性雰囲気下で行う。
【００１２】
開示する発明の一態様は、単結晶半導体基板に加速されたイオンを照射することにより、前記単結晶半導体基板中に脆化領域を形成し、絶縁層を介して前記単結晶半導体基板とベース基板とを貼り合わせ、前記脆化領域において前記単結晶半導体基板を分離して、前記ベース基板上に前記絶縁層を介して単結晶半導体層を形成し、還元性雰囲気下で前記単結晶半導体層の表面にレーザー光を照射して前記単結晶半導体層の少なくとも表層部を溶融させ、前記単結晶半導体層を再単結晶化させる。
【００１３】
開示する発明の一態様は、単結晶半導体基板に加速されたイオンを照射することにより、前記単結晶半導体基板中に脆化領域を形成し、絶縁層を介して前記単結晶半導体基板とベース基板とを貼り合わせ、前記脆化領域において前記単結晶半導体基板を分離して、前記ベース基板上に前記絶縁層を介して単結晶半導体層を形成し、脱酸素処理を施した後に還元性雰囲気としたチャンバー内において、前記単結晶半導体層の表面にレーザー光を照射して前記単結晶半導体層の少なくとも表層部を溶融させ、前記単結晶半導体層を再単結晶化させる。
【００１４】
開示する発明の一態様は、単結晶半導体基板に加速されたイオンを照射することにより、前記単結晶半導体基板中に脆化領域を形成し、絶縁層を介して前記単結晶半導体基板とベース基板とを貼り合わせ、前記脆化領域において前記単結晶半導体基板を分離して、前記ベース基板上に前記絶縁層を介して単結晶半導体層を形成し、脱酸素処理を施して高純度不活性雰囲気としたチャンバー内において、前記単結晶半導体層の表面にレーザー光を照射して前記単結晶半導体層の少なくとも表層部を溶融させ、前記半導体層を再単結晶化させる。
【００１５】
開示する発明の一態様において、前記還元性雰囲気としては、水素雰囲気、水素と希ガスとの混合雰囲気、水素と窒素との混合雰囲気、または水素と希ガスと窒素との混合雰囲気などを適用することができる。不活性雰囲気としては、窒素雰囲気やアルゴン雰囲気などを適用することができる。この際、ガス精製器を用いてガス中の不純物を除去するとより好ましい。なお、チャンバー内の雰囲気は、減圧雰囲気としても良い。また、脱酸素処理として、チャンバーにシランガスを用いた処理、または水素ガスを用いた処理を施すことが好ましい。
【００１６】
開示する発明の一態様において、レーザー光の照射による単結晶半導体層の溶融は、部分溶融とすることが好ましい。なお、レーザー光の照射前後において、単結晶半導体層中の酸素濃度を増加させないことが重要である。
【００１７】
開示する発明の一態様において、レーザー光の照射後における単結晶半導体層中の酸素濃度が、１×１０１８／ｃｍ３未満となることが好ましい。このためには、例えば、高純度不活性雰囲気中の酸素濃度は、１００ｐｐｔ未満とすれば良い。
【００１８】
開示する発明の一態様において、チャンバーとして二重チャンバーを用いることができる。また、あらかじめ還元性雰囲気下において１０００℃以上１２５０℃以下で熱処理された単結晶シリコン基板を用いることで、単結晶半導体層中の酸素濃度をより低減することも可能である。
【００１９】
本明細書において単結晶とは、ある結晶軸に注目した場合、その結晶軸の方向が試料のどの部分において同じ方向を向いている結晶のことをいい、かつ結晶粒界が存在しない結晶である。なお、本明細書では、結晶欠陥やダングリグボンドを含んでいても、上記のように結晶軸の方向が揃っており、粒界が存在していない結晶であるものは単結晶とする。また、単結晶半導体層の再単結晶化とは、単結晶構造の半導体層が、その単結晶構造と異なる状態（例えば、液相状態）を経て、再び単結晶構造になることをいう。あるいは、単結晶半導体層の再単結晶化とは、単結晶半導体層を再結晶化して、単結晶半導体層を形成するということもできる。
【００２０】
また、本明細書中において半導体装置とは、半導体特性を利用することで機能しうる装置全般を指し、電気光学装置、半導体回路及び電子機器は全て半導体装置に含まれる。
【００２１】
また、本明細書中において表示装置とは、発光装置や液晶表示装置を含む。発光装置は発光素子を含み、液晶表示装置は液晶素子を含む。発光素子は、電流または電圧によって輝度が制御される素子をその範疇に含んでおり、具体的には無機ＥＬ（Ｅｌｅｃｔｒｏ  Ｌｕｍｉｎｅｓｃｅｎｃｅ）素子、有機ＥＬ素子等が含まれる。
【発明の効果】
【００２２】
開示する発明の一態様によれば、還元性雰囲気下または不活性雰囲気下でレーザー光の照射をすることにより、レーザー照射工程において単結晶半導体層に酸素がとりこまれることを抑制し、レーザー光の照射前後において単結晶半導体層に含まれる酸素濃度の増加を抑制することができる。
【図面の簡単な説明】
【００２３】
【図１】ＳＯＩ基板の作製方法の一例を示す図。
【図２】ＳＯＩ基板の作製方法の一例を示す図。
【図３】ＳＯＩ基板の作製方法に適用するレーザー照射装置の一例を示す図。
【図４】ＳＯＩ基板を用いた半導体装置の作製方法の一例を示す図。
【図５】ＳＯＩ基板を用いた半導体装置の作製方法の一例を示す図。
【図６】ＳＯＩ基板を用いた半導体装置の一例を示す図。
【図７】ＳＯＩ基板を用いた半導体装置の一例を示す図。
【図８】ＳＯＩ基板を用いた表示装置の一例を示す図。
【図９】ＳＯＩ基板を用いた表示装置の一例を示す図。
【図１０】ＳＯＩ基板を用いた電子機器を示す図。
【図１１】ＳＯＩ基板の作製方法に適用するレーザー照射装置の一例を示す図。
【図１２】ＳＯＩ基板の作製方法に適用するレーザー照射装置の一例を示す図。
【図１３】ＳＯＩ基板の作製方法に適用するレーザー照射装置の一例を示す図。
【発明を実施するための形態】
【００２４】
以下に、本発明の実施の形態を図面に基づいて説明する。但し、本発明は多くの異なる態様で実施することが可能であり、本発明の趣旨及びその範囲から逸脱することなくその形態および詳細を変更し得ることは当業者であれば容易に理解される。従って、本実施の形態の記載内容に限定して解釈されるものではない。なお、実施の形態を説明するための全図において、同一部分または同様な機能を有する部分には同一の符号を付し、その繰り返しの説明は省略する。
【００２５】
（実施の形態１）
本実施の形態では、ＳＯＩ基板の作製方法の一例に関して図面を参照して説明する。具体的には、スマートカット法を用いてベース基板上に絶縁層を介して単結晶半導体層を形成し、当該単結晶半導体層の結晶性を回復する工程に関して説明する。
【００２６】
まず、単結晶半導体基板１００とベース基板１２０とを準備する（図１（Ａ）、（Ｂ）参照）。
【００２７】
単結晶半導体基板１００として、例えば、単結晶シリコン基板、単結晶ゲルマニウム基板、単結晶シリコンゲルマニウム基板など、第１４族元素でなる単結晶半導体基板を用いることができる。また、ガリウムヒ素やインジウムリン等の化合物半導体基板も用いることができる。市販のシリコン基板としては、直径５インチ（１２５ｍｍ）、直径６インチ（１５０ｍｍ）、直径８インチ（２００ｍｍ）、直径１２インチ（３００ｍｍ）、直径１６インチ（４００ｍｍ）サイズの円形のものが代表的である。なお、単結晶半導体基板１００の形状は円形に限られず、例えば、矩形状等に加工して用いることも可能である。また、単結晶半導体基板１００は、ＣＺ法やＦＺ（フローティングゾーン）法を用いて作製することができる。以下の説明では、単結晶半導体基板１００として、ＣＺ法を用いて作製された単結晶シリコン基板を用いる場合について示す。
【００２８】
ベース基板１２０として、絶縁体でなる基板を用いることができる。具体的には、アルミノシリケートガラス、アルミノホウケイ酸ガラス、バリウムホウケイ酸ガラスのような電子工業用に使われる各種ガラス基板、石英基板、セラミック基板、サファイア基板が挙げられる。他にも、ベース基板１２０として単結晶半導体基板（例えば、単結晶シリコン基板等）を用いてもよい。本実施の形態では、ガラス基板を用いる場合について説明する。ベース基板１２０として大面積化が可能で安価なガラス基板を用いることにより、低コスト化を図ることができる。
【００２９】
次に、単結晶半導体基板１００の表面から所定の深さに結晶構造が損傷された脆化領域１０４を形成し、その後、絶縁層１０２を介して単結晶半導体基板１００とベース基板１２０とを貼り合わせる（図１（Ｃ）参照）。
【００３０】
脆化領域１０４は、運動エネルギーを有する水素等のイオンを単結晶半導体基板１００に照射することにより形成することができる。
【００３１】
絶縁層１０２は、酸化シリコン膜、酸化窒化シリコン膜、窒化シリコン膜、窒化酸化シリコン膜等の絶縁層を単層、または積層させて形成することができる。これらの膜は、熱酸化法、ＣＶＤ法またはスパッタリング法等を用いて形成することができる。
【００３２】
本明細書中において、酸化窒化シリコンとは、その組成として、窒素よりも酸素の含有量が多いものであって、好ましくは、ラザフォード後方散乱法（ＲＢＳ：Ｒｕｔｈｅｒｆｏｒｄ  Ｂａｃｋｓｃａｔｔｅｒｉｎｇ  Ｓｐｅｃｔｒｏｍｅｔｒｙ）及び水素前方散乱法（ＨＦＳ：Ｈｙｄｒｏｇｅｎ  Ｆｏｒｗａｒｄ  Ｓｃａｔｔｅｒｉｎｇ）を用いて測定した場合に、濃度範囲として酸素が５０〜７０原子％、窒素が０．５〜１５原子％、シリコンが２５〜３５原子％、水素が０．１〜１０原子％の範囲で含まれるものをいう。また、窒化酸化シリコンとは、その組成として、酸素よりも窒素の含有量が多いものであって、好ましくは、ＲＢＳ及びＨＦＳを用いて測定した場合に、濃度範囲として酸素が５〜３０原子％、窒素が２０〜５５原子％、シリコンが２５〜３５原子％、水素が１０〜３０原子％の範囲で含まれるものをいう。ただし、酸化窒化シリコンまたは窒化酸化シリコンを構成する原子の合計を１００原子％としたとき、窒素、酸素、シリコン及び水素の含有比率が上記の範囲内に含まれるものとする。
【００３３】
次に、熱処理を行い脆化領域１０４にて分離（劈開）することにより、ベース基板１２０上に、絶縁層１０２を介して単結晶半導体層１２４を設ける（図１（Ｄ）参照）。
【００３４】
加熱処理を行うことで、温度上昇によって脆化領域１０４に形成されている微小な孔には、添加された元素が析出し、内部の圧力が上昇する。圧力の上昇により、脆化領域１０４の微小な孔に体積変化が起こり、脆化領域１０４に亀裂が生じるので、脆化領域１０４に沿って単結晶半導体基板１００が劈開する。絶縁層１０２はベース基板１２０に接合しているので、ベース基板１２０上には単結晶半導体基板１００から分離された単結晶半導体層１２４が形成される。
【００３５】
次に、ベース基板１２０上に形成された単結晶半導体層１２４の表面に還元性雰囲気下または不活性雰囲気下でレーザー光１３０を照射することによって、単結晶半導体層１２４の結晶性を回復（再単結晶化）する（図１（Ｅ）参照）。
【００３６】
一般的に、劈開後におけるベース基板１２０上に形成された単結晶半導体層１２４の表層部には、脆化領域１０４の形成及び脆化領域１０４での劈開等により結晶欠陥等が形成され結晶性が損なわれている。従って、図１（Ｅ）に示すように単結晶半導体層１２４の表面にレーザー光１３０を照射して、少なくとも単結晶半導体層１２４の表層部を溶融させることにより結晶性を回復することができる。なお、単結晶半導体層１２４の結晶性は、光学顕微鏡による観察、およびラマン分光スペクトルから得られるラマンシフト、半値全幅などにより評価することができる。
【００３７】
また、本実施の形態では、剥離により露出した単結晶半導体層１２４の表面側からレーザー光１３０を照射することにより、当該単結晶半導体層１２４を完全に溶融させるのではなく、部分的に溶融（部分溶融）させることが好ましい。部分溶融とは、レーザー光１３０の照射により単結晶半導体層１２４の溶融されている深さが絶縁層１０２の界面（単結晶半導体層１２４の厚さ）よりも浅くすることである。つまり、単結晶半導体層１２４の上層は溶融して液相となり、下層は溶けずに固相の単結晶半導体のままである状態をいう。
【００３８】
単結晶半導体層１２４を部分溶融させることにより、レーザー光１３０の照射により溶融した部分の結晶成長は、溶融していない単結晶半導体層の面方位に基づいて行われるため、完全に溶融させる場合と比較して面方位をそろえて再結晶化を行うことができる。また、単結晶半導体層１２４を部分的に溶融することによって、絶縁層１０２から酸素や窒素等が取り込まれることを抑制することができる。
【００３９】
また、本実施の形態では、レーザー光１３０の照射を還元性雰囲気下または不活性雰囲気下で行う。還元性雰囲気下または不活性雰囲気下で行うことによって、レーザー光１３０を照射して単結晶半導体層１２４を溶融させる場合であっても、雰囲気中の酸素が単結晶半導体層１２４中に取り込まれることを抑制することができる。その結果、レーザー光１３０の照射工程の前後において単結晶半導体層１２４に含まれる酸素濃度の増加を抑制することができる。また、還元性雰囲気とした場合には、酸素濃度を低減することも可能である。
【００４０】
還元性雰囲気としては、水素雰囲気、水素ガスと希ガスとの混合雰囲気、水素ガスと窒素ガスとの混合雰囲気、または水素ガスと希ガスと窒素ガスとの混雰囲気とする。希ガスは、ヘリウム、ネオン、アルゴン、クリプトン、キセノンの少なくとも１つを用いることができる。還元性雰囲気とするために、これらのガスを適宜選択してレーザー照射工程を行うチャンバー内に導入する。
【００４１】
不活性雰囲気としては、窒素雰囲気、希ガス雰囲気、窒素ガスと希ガスの混合雰囲気などを適用することができる。希ガスは、ヘリウム、ネオン、アルゴン、クリプトン、キセノンの少なくとも１つを用いることができる。不活性雰囲気とするために、これらのガスを適宜選択してレーザー照射工程を行うチャンバー内に導入する。また、不活性ガス雰囲気においてチャンバー内の酸素分圧を極めて小さく（好ましくは酸素分圧を１×１０−２０ａｔｍ未満）することにより、還元作用を得ることができる。
【００４２】
また、これらのガスを導入する場合に、ガス精製器（純化装置）を用いて上記ガス中の不純物を除去することにより、雰囲気中の酸素濃度をより一層低減することができる。
【００４３】
また、上記チャンバー内の雰囲気を減圧雰囲気として、レーザー光１３０の照射を行ってもよい。減圧雰囲気とすることで、雰囲気中の酸素濃度をより一層低減することができる。
【００４４】
また、本実施の形態では、レーザー光１３０の照射工程の前後において単結晶半導体層１２４へ酸素が取り込まれるのを抑制するため、チャンバー内の酸素濃度を１ｐｐｂ未満、好ましくは１００ｐｐｔ未満、より好ましくは１ｐｐｔ未満とすることが好ましい。還元性雰囲気または不活性雰囲気における酸素濃度を極力低減することにより、レーザー照射工程において単結晶半導体層１２４へ酸素が取り込まれるのを抑制し、単結晶半導体層１２４に含有される酸素濃度の増加を抑制することができる。また、還元性雰囲気とした場合には、酸素濃度を低減することも可能である。
【００４５】
本明細書においては、不活性雰囲気の中でも特に、酸素濃度を１ｐｐｂ未満のように十分に低減した上述のような雰囲気を、高純度不活性雰囲気と呼ぶこととする。
【００４６】
また、本実施の形態では、レーザー光１３０の照射工程後において少なくとも溶融された部分の単結晶半導体層１２４に含まれる酸素濃度を１×１０１８ａｔｏｍｓ／ｃｍ３未満、好ましくは５×１０１７ａｔｏｍｓ／ｃｍ３未満とすることが望ましい。
【００４７】
なお、チャンバー内の酸素濃度は、排気されたガスを、酸素濃度を測定できるセンサで測定することができる。例えば、エスティーラボ社製の酸素センサ（ＳｉＯＳ−２００Ｐ）を用いて酸素分圧を測定することにより求めることができる。また、単結晶半導体層１２４の酸素濃度は、ＳＩＭＳ（Ｓｅｃｏｎｄａｒｙ  Ｉｏｎ  Ｍａｓｓ  Ｓｐｅｃｔｒｏｓｃｏｐｙ）により測定することができる。
【００４８】
なお、レーザー光１３０の照射後に単結晶半導体層１２４に含まれる酸素濃度を低減する（例えば、上述した値とする）ためには、貼り合わせに用いる単結晶半導体基板１００にあらかじめ脱酸素処理を行ってもよい（図１（Ａ）参照）。特に、ＣＺ法を用いて作製された単結晶シリコンは、一定濃度の酸素を含有しているため（５×１０１７ａｔｏｍｓ／ｃｍ３〜３×１０１９ａｔｏｍｓ／ｃｍ３）、脱酸素処理を行うことが好ましい。脱酸素処理としては、例えば、単結晶半導体基板１００を、水素を含む還元性雰囲気下で高温（例えば、１０００℃以上１２５０℃以下）で加熱することにより行うことができる。また、貼り合わせに用いる単結晶半導体基板１００に含まれる酸素濃度を１×１０１８ａｔｏｍｓ／ｃｍ３未満、好ましくは１×１０１７ａｔｏｍｓ／ｃｍ３未満としておくことが望ましい。もちろん、あらかじめ脱酸素化処理された基板を単結晶半導体基板１００として用いてもよい。
【００４９】
本実施の形態で適用可能なレーザー発振器は、その発振波長が、紫外光域乃至可視光域にあるものが選択される。レーザー光１３０の波長は、単結晶半導体層１２４に吸収される波長とする。その波長は、レーザー光の表皮深さ（ｓｋｉｎ  ｄｅｐｔｈ）などを考慮して決定することができる。例えば、波長は２５０ｎｍ以上７００ｎｍ以下の範囲とすることができる。
【００５０】
レーザー発振器として、パルス発振レーザーまたは連続発振レーザー（ＣＷレーザー）を用いることができる。例えば、パルス発振レーザーは、繰り返し周波数１０ＭＨｚ未満、パルス幅１０ｎ秒以上５００ｎ秒以下とすることが好ましい。代表的なパルス発振レーザーは、４００ｎｍ以下の波長のレーザー光を発振するエキシマレーザーである。上記エキシマレーザーとして、例えば、繰り返し周波数１０Ｈｚ〜３００Ｈｚ、パルス幅２５ｎ秒、波長３０８ｎｍのＸｅＣｌエキシマレーザーを用いることができる。また、パルス発振レーザー光の走査において、１回のショットと次のショットとを一部重ねてオーバーラップさせてもよい。１回のショットと次のショットとを一部重ねてオーバーラップさせてレーザー光を照射することにより、部分的に単結晶の精製が繰り返し行われ、優れた特性を有する単結晶半導体層を得ることができる。
【００５１】
また、単結晶半導体層１２４を部分溶融させるためのレーザー光のエネルギー密度の取りうる範囲は、レーザー光の波長、レーザー光の表皮深さ、単結晶半導体層１２４の膜厚などを考慮して、単結晶半導体層１２４が完全に溶融しない程度のエネルギー密度とする。例えば、単結晶半導体層１２４の膜厚が大きい場合には、単結晶半導体層１２４を完全に溶融するまでのエネルギーも大きいため、レーザー光のエネルギー密度の範囲を大きくとることができる。また、単結晶半導体層１２４の膜厚が小さい場合には、単結晶半導体層１２４を完全に溶融するまでのエネルギーも小さくなるため、レーザー光のエネルギー密度を小さくすることが望ましい。なお、単結晶半導体層１２４を加熱状態でレーザー光を照射する場合には、部分溶融に必要なエネルギー密度の範囲の上限の値を小さくすることが、単結晶半導体層１２４が完全に溶融してしまうことを防ぐためにも好ましい。また、加熱状態でレーザー光を照射することで、単結晶半導体層に付着している水分などを除去することも可能である。
【００５２】
また、レーザー光１３０の照射工程において単結晶半導体層１２４に酸素が取り込まれるのを抑制するため、レーザー光の照射前にチャンバーのクリーニング処理（脱酸素処理）を行うことが好ましい。クリーニング処理の一例としては、シランガスを用いた処理、水素ガスを用いた処理などが挙げられる。ここで、シランガスを用いた処理、水素ガスを用いた処理はそれぞれ、シランフラッシュ、水素フラッシュなどとも呼ばれ（総称としてフラッシング処理と呼ぶこともある）、反応性のガスを所定の時間、所定の流量で流すことにより行われる。
【００５３】
上記のクリーニング処理により、チャンバー内の残留酸素濃度を十分に低減することができる。これは、導入されたガスがチャンバー内に残留する酸素と反応し、反応後の生成物が上記のガスと共にチャンバー外に排出されるためである。例えば、モノシラン（ＳｉＨ４）を、８ＳＬＭ（Ｓｔａｎｄａｒｄ  Ｌｉｔｅｒ  ｐｅｒ  Ｍｉｎｕｔｅ）以上１０ＳＬＭ以下のガス流量で、チャンバー内に５分以上２０分以下、好ましくは１０分以上１５分以下程度の時間、導入し続けることで、チャンバー内の酸素を効果的に除去することができる。ここで、１ＳＬＭは、０．０６ｍ３／ｈである。
【００５４】
なお、上記のクリーニング処理は、例えば、フッ素ラジカルを用いたクリーニング処理の後に行うとより効果的である。フッ素ラジカルは、チャンバー外部などに設けられたプラズマ発生器に、フッ素などを導入して解離させることで生成することができる。
【００５５】
本実施の形態で示した方法を用いることによって、ベース基板上に形成された単結晶半導体層にレーザー光を照射して溶融させることにより結晶性を回復する場合であっても、レーザー光の照射工程において単結晶半導体層に酸素が取り込まれるのを抑制することができる。また、同様に、炭素等の他の不純物が単結晶半導体層にとりこまれることを抑制することもできる。
【００５６】
また、レーザー光の照射前に単結晶半導体層１２４の表面を水素ガス雰囲気下でプラズマ処理を行い、単結晶半導体層１２４の表面に付着した不純物（炭素、窒素、酸素等から構成される不純物）を除去してもよい。
【００５７】
単結晶半導体層１２４に含まれる酸素濃度が高い場合には、当該単結晶半導体層１２４内に酸化珪素が凝集して存在する確率が高くなり、凝集した酸化珪素がトランジスタのチャネル領域等に形成される場合には、トランジスタの特性（Ｓ値、オフ電流、しきい値、移動度等）がばらつく要因となる。そのため、単結晶半導体層１２４内に含まれる酸素濃度を低くすることによって、当該単結晶半導体層１２４を用いるトランジスタ等の素子の特性に及ぼす影響を低減することができる。特に、単結晶半導体層１２４において、レーザー光の照射により結晶性が回復された部分をトランジスタのチャネル領域等に用いることが多いため、上述したように、レーザー光の照射工程において単結晶半導体層１２４に酸素がとりこまれるのを抑制することは重要となる。
【００５８】
なお、本実施の形態で示した構成は、本明細書の他の実施の形態で示す構成と適宜組み合わせて行うことができる。
【００５９】
（実施の形態２）
本実施の形態では、ベース基板上に設けられた単結晶半導体層にレーザー光を照射する装置（レーザー照射装置）に関して図面を参照して説明する。具体的には、レーザー光の照射の際の雰囲気制御方法の一例として、二重チャンバーを用いる場合について、図３を参照して説明する。
【００６０】
本実施の形態で示すレーザー照射装置は、レーザー光６００を発振するレーザー発振器６０２と、処理基板６０４を配置するステージ６０６とを有している（図３参照）。レーザー発振器６０２にはコントローラ６０８が接続されている。コントローラ６０８の制御により、レーザー発振器６０２から発振するレーザー光６００のエネルギーや、繰り返し周波数などを変化させることができる。また、ステージ６０６には、抵抗加熱装置などの加熱手段６１０が設けられており、処理基板６０４を加熱できる構成となっている。
【００６１】
ステージ６０６は内側チャンバー６１２の内部に設けられている。また、内側チャンバー６１２は外側チャンバー６１４の内部に設けられている。ステージ６０６は上記チャンバーの内部で移動できるように設けられている。
【００６２】
内側チャンバー６１２及び外側チャンバー６１４の壁の一部には、レーザー光６００を処理基板６０４に導くための窓６１６及び窓６１８が設けられている。窓６１６及び窓６１８は、石英などレーザー光６００に対する透過率の高い材料を用いて形成される。レーザー光６００の透過率をできるだけ高めるために、窓６１６及び窓６１８を薄くすることが好ましい。
【００６３】
内側チャンバー６１２内部の雰囲気を制御するため、内側チャンバー６１２には気体供給口６２０及び排気口６２２が設けられている。また、外側チャンバー６１４の雰囲気を制御するため、外側チャンバー６１４には気体供給口６２４及び排気口６２６が設けられている。
【００６４】
本実施の形態では、少なくとも内側チャンバー６１２を還元性雰囲気または不活性雰囲気とする。また、外側チャンバー６１４は、還元性雰囲気または不活性雰囲気とすることが好ましい。このように二重チャンバーとすることにより、外部から酸素が入り込んだ場合であっても、外側チャンバー６１４で緩和されるため、内側チャンバー内における酸素濃度を効果的に低減することができる。その結果、レーザー照射工程において単結晶半導体層に酸素がとりこまれることを抑制することができる。
【００６５】
気体供給口６２０及び気体供給口６２４にはそれぞれ、バルブを介して気体供給装置６２８及び気体供給装置６３０が設けられている。ここでは、気体供給装置６２８及び気体供給装置６３０をそれぞれ設ける構成としているが、同じガスを供給する場合など、一の気体供給装置のみで足りる場合には、気体供給装置を共用することも可能である。
【００６６】
排気口６２２及び排気口６２６には、それぞれ独立した排気系が設けられている。具体的には、排気口６２２には、バルブを介してターボポンプ６３２とドライポンプ６３４が設けられており、排気口６２６には、バルブを介してターボポンプ６３６とドライポンプ６３８が設けられている。また、バルブを介して排気口６２２とドライポンプ６３４（排気口６２６とドライポンプ６３８）が接続されており、ドライポンプによる粗引きが可能となっている。
【００６７】
また、排気ラインに、窒素やアルゴン等の不活性ガスを流量を制御して流すことが好ましい。排気ラインに流量が制御された不活性ガスを流すことによって、排気ラインから処理室内への汚染物質の逆拡散を抑制することができる。
【００６８】
レーザー発振器６０２とステージ６０６の間には、レンズやミラーなどを含む光学系６４０が配置されている。光学系６４０は外側チャンバー６１４の外部に設けられている。レーザー発振器６０２からのレーザー光６００は、光学系６４０により、そのエネルギー分布が均一化され、かつその断面が線状、矩形状などの形状となるように成形される。光学系６４０を通過したレーザー光６００は、窓６１８及び窓６１６を通り内側チャンバー６１２内部に入射し、ステージ６０６上の処理基板６０４に照射される。その際、ステージ６０６を移動させることにより、処理基板６０４の全面にレーザー光６００を照射することができる。
【００６９】
また、レーザー発振器６０２や光学系６４０を移動させてもよい。また、処理基板６０４と、レーザー発振器６０２または光学系６４０の双方を移動させてもよい。双方移動させる場合には、処理基板６０４と、レーザー発振器６０２または光学系６４０とを異なる方向に移動させる（例えば、一方をＸ軸方向に移動させ、他方をＸ軸と９０°異なるＹ軸方向に移動させる）ことにより効率的にレーザー光を照射することができる。
【００７０】
処理基板６０４にレーザー光６００を照射する際に、ステージ６０６の加熱手段６１０により処理基板６０４を加熱してもよい。加熱しながらレーザー光を照射することにより、単結晶半導体層に水分がとりこまれるのを抑制できる。また、気体供給口６２０及び気体供給口６２４から水素ガス、窒素ガス、希ガス等を適宜選択して供給することで、還元性雰囲気下でレーザー光６００の照射を行うことができる。
【００７１】
ここで、レーザー照射の際の雰囲気における酸素濃度を十分に低減させるためには、少なくとも内側チャンバー６１２内に外部からの酸素が侵入しない構成とすることが求められる。これを実現するためには、例えば、チャンバー外部の圧力をＰ、外側チャンバー６１４内部の圧力をＰｏ、内側チャンバー６１２内部の圧力をＰｉとして、Ｐｏ＜Ｐｉの関係が成り立てばよい。または、Ｐ＜Ｐｏとしても良い。チャンバー外部及びチャンバー内部の圧力の関係をこのようにすることで、チャンバー外部の気体が、内側チャンバー６１２内部に侵入することを十分に抑えることができる。
【００７２】
本実施の形態においては、二重チャンバー構造のレーザー照射装置を用いて、レーザー照射雰囲気における酸素濃度を十分に低減させる方法について説明した。本実施の形態に示すような構成を採用することで、例えば、レーザー照射雰囲気の酸素濃度を１ｐｐｂ未満、好ましくは１００ｐｐｔ未満、より好ましくは１ｐｐｔ未満とすることが可能となる。これにより、十分に酸素濃度を低減した雰囲気でレーザー照射処理を行うことができる。また、本実施の形態で示すレーザー照射装置を適用することにより、炭素等の他の不純物が単結晶半導体層にとりこまれることを抑制することができる。
【００７３】
なお、本実施の形態では、二重チャンバーとして内側チャンバー６１２と外側チャンバー６１４の供給口と排気口とを独立する構成としたがこれに限られない。二重チャンバーとしては、内側チャンバーと外側チャンバーにより構成され、内側チャンバーと外側チャンバーとをシャッターを介して開け閉めできる構造であればよく、内側チャンバーと外側チャンバーの排気口を共通して設けた構造としてもよい。
【００７４】
なお、本実施の形態で示した構成は、本明細書の他の実施の形態で示す構成と適宜組み合わせて行うことができる。
【００７５】
（実施の形態３）
本実施の形態では、レーザー照射装置の具体的な構成について図面を参照してより詳細に説明する。
【００７６】
本形態は、レーザー光の照射によって単結晶半導体層が汚染されることを防止し、より積極的には単結晶半導体層の酸素濃度を低減（脱酸素化）に適したレーザー照射装置の一例を示す。このため本形態に係るレーザー照射装置は、レーザー光の照射において試料が保持される処理室内の酸素濃度を極力低減できるように構成されている。
【００７７】
レーザー光の照射は、単結晶半導体層を一時的（瞬間的）に溶融させる処理を伴うので、処理雰囲気が清浄でない場合には、単結晶半導体層不純物を取り込むこととなってしまう。高純度の半導体基板を用いて単結晶半導体層を形成しても、レーザー光の照射で不純物を取り込んでしまうとトランジスタ等、半導体素子の高性能化を実現することができない。単結晶半導体層のような単結晶半導体は不純物に対して敏感に影響されるので、レーザー光の照射における雰囲気制御は工程管理の上でも重要な要素となる。
【００７８】
ここで、レーザー光の照射における汚染の原因を検討すると、（１）処理室内（チャンバー内）の内壁から離脱してくる不純物、（２）プロセスガスまたはプロセスガスをガス配管に流すことよって処理室内に導入される不純物、（３）レーザー光の照射時に活性化されたプロセスガス（ラジカル）が処理室で反応して取り込まれる不純物（例えば、当該ラジカルが処理室の内壁に付着した不純物と反応し、それが処理室内に遊離したもの）が考えられる。単結晶半導体層に悪影響を及ぼす不純物の代表例として、水分、酸素、窒素、二酸化炭素、炭化水素等が考えられる。これらの不純物が単結晶半導体層に含まれることにより酸化、窒化または炭化して、トランジスタ等の電気的特性を劣化させる。
【００７９】
本形態に係るレーザー照射装置はこのような汚染源に対して、処理室内の残留ガスの低減、プロセスガスの精製を効果的に行うようにレーザー照射装置を構成している。以下にその内容について図面を参照して説明する。
【００８０】
図１１に本形態に係るレーザー照射装置の構成を示す。このレーザー照射装置は、ロード室８０１にセットされた基板が、表面処理室８０４を経て処理室８１０に搬送され、レーザー光の照射後にアンロード室８２６から取り出されるまで、大気中に晒されることなく処理を進めることができる構成となっている。特に、処理室では、基板上に設けられた単結晶半導体層の平坦化と再単結晶化に加え、単結晶半導体層の酸素濃度を低減することができるように、酸素等の混入を防ぐための対策が施されている。以下、詳細に説明する。
【００８１】
表面処理室８０４は、単結晶半導体層の表面に付着した汚染物質及び単結晶半導体層の表面に形成された酸化膜を除去するための処理を行う。この処理は、単結晶半導体層の表面にある汚染物質や酸化膜が、レーザー光の照射によって単結晶半導体層の中に取り込まれないようにするために有効である。単結晶半導体層の表面処理に必要な薬剤（例えば、希フッ酸、オゾン水等）は、処理剤供給部８０５から供給される。表面処理は常圧（大気圧）で行うことが可能であり、単結晶半導体層が設けられた基板は搬送アーム８０３によって、ロード室８０１から基板搬送室８０２を経て表面処理室８０４に搬送される。
【００８２】
待機室８０６は表面処理室８０４で処理が終わった基板を保持する場所である。表面処理室８０４から待機室８０６への基板の輸送も、基板搬送室８０２の搬送アーム８０３によって行われる。待機室８０６では清浄化された単結晶半導体層の表面が汚染されないように、ヘリウム、アルゴンなどの希ガス、または窒素ガスなどで待機室８０６内をパージできるようにパージガスライン８０７が設けられている。また、待機室８０６にはターボ分子ポンプ８１９とドライポンプ８２０が接続され、真空排気できるように構成されている。これは、処理室８１０が減圧状態に保持されているため、それに対応して基板の搬送を容易にするためである。さらに待機室８０６で基板を真空中で保存できるため単結晶半導体層の表面に自然酸化膜ができるのを防ぐ効果もある。
【００８３】
待機室８０６と処理室８１０は、基板搬送室８０８によって連結されている。待機室８０６に保持されている基板は、搬送アーム８０９によって処理室８１０に搬送される。基板搬送室８０８もターボ分子ポンプ８１９とドライポンプ８２０が接続されており、搬送中に基板が汚染されないように構成されている。ターボ分子ポンプ８１９とドライポンプ８２０によるオイルフリーの真空排気系は、待機室８０６や基板搬送室８０８の清浄度を高めるために有効である。
【００８４】
処理室８１０にもターボ分子ポンプ８１９、クライオポンプ８２１及びドライポンプ８２０によるオイルフリーの真空排気系が接続されている。ターボ分子ポンプ８１９とドライポンプ８２０の間に接続されるパージガスライン８１６は、不活性ガスを導入するためのものである。不活性ガスを導入してターボ分子ポンプ８１９の排気側とドライポンプ８２０の間を粘性流領域とすることで、ターボ分子ポンプ８１９で排気されたガス分子はそのまま粘性流によって移動してドライポンプ８２０で排気されるため、処理室側へ排気ガスが逆拡散するのを防ぐことができる。
【００８５】
また、排気ラインに、窒素やアルゴン等の不活性ガスを流量を制御して流すことが好ましい。排気ラインに流量が制御された不活性ガスを流すことによって、排気ラインから処理室内への汚染物質の逆拡散を抑制することができる。
【００８６】
レーザー光の照射工程で必要なレーザー光はレーザー光導入窓８１５から導入され、搬送アーム８１２によって処理室８１０の中で基板が移動することにより、基板全面にレーザー光の照射をできるように構成されている。
【００８７】
処理室８１０は、内側のほぼ全域を中空構造を持つ壁（シュラウド８１７）で覆われている。シュラウド８１７にはシリコーンオイルなどの流体が流し込まれ、該流体はシュラウド温度制御部８１８で温度が制御される。すなわち、シュラウド８１７によって処理室８１０の内壁の温度制御が可能となっている。
【００８８】
処理室８１０に導入されるガスは、シリンダ８２２から供給される。ガスは流量制御部８２３によって流量が制御され、ガス精製器８２４がガスラインに接続されている。ガス精製器８２４は処理室８１０のガス供給口の近くに設けるのが好ましい。ガス精製器８２４は、化学・物理吸着剤を充填した反応管とフィルターおよびバルブなどで構成され、ガス中の不純物を除去することで供給するガスの高純度化を図っている。パージガスライン８２５はガス配管を不活性ガスでパージするものであり、シリンダ８２２の交換時にガス配管内をパージするために用いる。
【００８９】
レーザー光の照射工程の終わった基板は、基板搬送室８０８を経て、搬送アーム８２７によりアンロード室８２６に回収される。本形態のように、各処理室を搬送室を介して連結することで、レーザー光の照射に必要な工程を大気中に晒されることなく処理を進めることができる。
【００９０】
なお、図１１はレーザー照射装置の一例であり、表面処理室、搬入室などの構成は適宜変更することが可能である。以下に、本形態に係る処理室の詳細を示す。
【００９１】
図１２は処理室８１０等の詳細を示す図である。処理室８１０はゲートバルブ８１１を介して基板搬送室８０８と連結している。処理室８１０と基板搬送室８０８の真空排気系は、共にターボ分子ポンプ８１９とドライポンプ８２０で構成されており、ゲートバルブ８１１を開けることによって処理室８１０が汚染されることを防いでいる。処理室８１０の真空排気系にはクライオポンプ８２１も併設されている。クライオポンプは、物理吸着を利用して処理室８１０の気体分子を凝縮または吸着させて捕捉し、オイルフリーでクリーンな真空が得られる特徴がある。特に１０−５Ｐａよりも低い圧力の超高真空を得るには有効である。
【００９２】
単結晶半導体層が設けられた基板は基板ステージ８１３に保持される。単結晶半導体層に照射するレーザー光は、レーザー光導入窓８１５を通して基板ステージ８１３上の基板に照射される。基板全面にレーザー光を照射するために、基板ステージ８１３が搬送アーム８１２によって、少なくとも一軸方向に移動可能に構成されている。付随的な要素として基板ステージ８１３には基板を加熱するヒーター８１４が設けられていても良い。ヒーター８１４による基板の加熱は、レーザー光の照射工程の効果を高める上で有益である。
【００９３】
シリンダ８２２からは、もともと高純度のプロセスガスが供給されるが、ガス精製器８２４は、ガス配管中の微量残留気体によって当該プロセスガスの純度が低下するのを防ぐことができる。ガス精製の効果を高めるためにガス精製器８２４は、処理室８１０のガス供給口の近くに設けられていることが好ましい。ガス精製器８２４として、例えばモレキュラーシーブを用いることで、プロセスガス中の水分の他に塩化水素、二酸化炭素、二酸化硫黄、塩素ガスなどを取り除くことができる。また、プロセスガス中の不純物としての酸素は、金属溶媒を用いて除去することができる。プロセスガスとして水素を高純度化するにはパラジウム合金を用いた水素分離方式のガス精製器を用いることができる。ガス精製器８２４としては、精製機能の異なる複数の精製器を組み合わせることで、精製能力を高めることができる。
【００９４】
処理室８１０の内側にはシュラウド８１７が設けられている。シュラウド８１７にはシリコーンオイルなどの流体が流されている。当該流体はシュラウド温度制御部８１８によって２５０℃程度まで加熱され、また−３０℃まで冷却される。シュラウド８１７に加熱した流体を流すことで、処理室８１０の内壁に吸着したガスを脱離させることができる。すなわち処理室８１０のベーキングを行うことができ、クライオポンプ８２１を使用することで、単結晶半導体層の汚染物質となる水分を効果的に除去することができる。シュラウド８１７は処理室８１０の内側のほぼ全域に設けることができるので、均一なベーキングを行うことができる。
【００９５】
一方、レーザー光の照射時においては、シュラウド８１７に冷却した流体を流すことにより、内壁からガスが離脱することを防ぐことができ、−３０℃まで冷却すると水分などをトラップする効果を得ることができる。それにより、処理室８１０内の残留不純物ガスの量を低減することができる。また、還元雰囲気中でレーザー光の照射を行っても、プロセスガスと内壁とが反応するのを防ぐことができるので、単結晶半導体層の高純度化若しくは脱酸素化を図る上で有利な効果を得ることができる。
【００９６】
図１３のレーザー照射装置は、図１２のレーザー照射装置の構成に加え、処理室８１０の外側に、外側処理室８２８を設けた構成を有している。外側処理室８２８は、処理室８１０とは独立して真空排気ができる構成となっている。このように真空室を二重にする（二重チャンバーとする）ことで、リークして処理室８１０に混入する空気を減らすことができ、処理室８１０の不純部気体の量をより低減することができる。また、外側処理室８２８を真空排気することにより断熱されるので、シュラウド８１７を加熱または冷却の効果をより高めることができ、消費電力も削減することができる。
【００９７】
このように図１２及び図１３で示すレーザー照射装置によれば、単結晶半導体層が設けられた基板を大気に触れさせることなくレーザー光の照射を行うことができる。さらに処理室内の残留不純物を低減することができるので酸素の取り込みによる単結晶半導体層の酸化を防ぐことのみでなく、より積極的には、単結晶半導体層の脱酸素処理を実現することができる。また、本実施の形態で示すレーザー照射装置を適用することにより、炭素等の他の不純物が単結晶半導体層にとりこまれることを抑制することができる。
【００９８】
なお、本実施の形態で示した構成は、本明細書の他の実施の形態で示す構成と適宜組み合わせて行うことができる。
【００９９】
（実施の形態４）
本実施の形態では、単結晶半導体基板１００とベース基板１２０との貼り合わせに関して図面を参照して詳細に説明する。
【０１００】
まず、単結晶半導体基板１００を準備する（図２（Ａ−１）参照）。単結晶半導体基板１００の表面は、あらかじめ硫酸過水（ＳＰＭ）、アンモニア過水（ＡＰＭ）、塩酸過水（ＨＰＭ）、希フッ酸（ＤＨＦ）などを用いて適宜洗浄することが汚染除去の点から好ましい。また、希フッ酸とオゾン水を交互に吐出して洗浄してもよい。
【０１０１】
次に、単結晶半導体基板１００の表面に酸化膜１３２を形成する（図２（Ａ−２）参照）。
【０１０２】
酸化膜１３２は、例えば、酸化シリコン膜、酸化窒化シリコン膜等の単層、またはこれらを積層させた膜を用いることができる。これらの膜は、熱酸化法、ＣＶＤ法またはスパッタリング法等を用いて形成することができる。また、ＣＶＤ法を用いて酸化膜１３２を形成する場合には、テトラエトキシシラン（略称；ＴＥＯＳ：化学式Ｓｉ（ＯＣ２Ｈ５）４）等の有機シランを用いて作製される酸化シリコン膜を酸化膜１３２に用いることが生産性の点から好ましい。
【０１０３】
本実施の形態では、単結晶半導体基板１００に熱酸化処理を行うことにより酸化膜１３２（ここでは、ＳｉＯｘ膜）を形成する（図２（Ａ−２）参照）。熱酸化処理は、酸化性雰囲気中にハロゲンを添加して行うことが好ましい。
【０１０４】
例えば、塩素（Ｃｌ）が添加された酸化性雰囲気中で単結晶半導体基板１００に熱酸化処理を行うことにより、塩素酸化された酸化膜１３２を形成する。この場合、酸化膜１３２は、塩素原子を含有した膜となる。
【０１０５】
酸化膜１３２中に含有された塩素原子は、歪みを形成する。その結果、酸化膜１３２の水分に対する吸収割合が向上し、拡散速度が増大する。つまり、酸化膜１３２表面に水分が存在する場合に、当該表面に存在する水分を酸化膜１３２中に素早く吸収し、拡散させることができる。
【０１０６】
熱酸化処理の一例としては、酸素に対し塩化水素（ＨＣｌ）を０．５〜１０体積％（好ましくは２体積％）の割合で含む酸化性雰囲気中で、９００℃〜１１５０℃の温度（代表的には１０００℃）で行うことができる。処理時間は０．１〜６時間、好ましくは０．５〜１時間とすればよい。形成される酸化膜の膜厚としては、１０ｎｍ〜１０００ｎｍ（好ましくは５０ｎｍ〜３００ｎｍ）、例えば１００ｎｍの厚さとする。
【０１０７】
本実施の形態では、酸化膜１３２に含まれる塩素原子の濃度を１×１０１７ａｔｏｍｓ／ｃｍ３〜１×１０２１ａｔｏｍｓ／ｃｍ３となるように制御する。酸化膜１３２に塩素原子を含有させることによって、外因性不純物である重金属（例えば、Ｆｅ、Ｃｒ、Ｎｉ、Ｍｏ等）を捕集して単結晶半導体基板１００が汚染されることを防止する効果を奏する。
【０１０８】
酸化膜１３２として、ＨＣｌ酸化などによって膜中に塩素等のハロゲンを含ませることにより、単結晶半導体基板に悪影響を与える不純物（例えば、Ｎａ等の可動イオン）をゲッタリングすることができる。つまり、酸化膜１３２を形成した後に行われる熱処理により、単結晶半導体基板に含まれる不純物が酸化膜１３２に析出し、ハロゲン（例えば塩素）と反応して捕獲されることとなる。それにより酸化膜１３２中に捕集した当該不純物を固定して単結晶半導体基板１００の汚染を防ぐことができる。また、酸化膜１３２はガラス基板と貼り合わせた場合に、ガラスに含まれるＮａ等の不純物を固定する膜として機能しうる。
【０１０９】
特に、酸化膜１３２として、ＨＣｌ酸化などによって膜中に塩素等のハロゲンを含ませることは、半導体基板の洗浄が不十分である場合や、繰り返し再利用して用いられる半導体基板の汚染除去に有効となる。
【０１１０】
また、酸化膜１３２に含有させるハロゲン原子としては塩素原子に限られない。酸化膜１３２にフッ素原子を含有させてもよい。単結晶半導体基板１００表面をフッ素酸化するには、単結晶半導体基板１００表面にＨＦ溶液に浸漬した後に酸化性雰囲気中で熱酸化処理を行うことや、ＮＦ３を酸化性雰囲気に添加して熱酸化処理を行えばよい。
【０１１１】
次に、運動エネルギーを有するイオンを単結晶半導体基板１００に照射することで、単結晶半導体基板１００の所定の深さに結晶構造が損傷された脆化領域１０４を形成する（図２（Ａ−３）参照）。図２（Ａ−３）に示すように、酸化膜１３２を介して、加速されたイオン１０３を単結晶半導体基板１００に照射することで、単結晶半導体基板１００の表面から所定の深さの領域にイオン１０３が添加され、脆化領域１０４を形成することができる。イオン１０３は、ソースガスを励起して、ソースガスのプラズマを生成し、このプラズマに含まれるイオンを、電界の作用によりプラズマから引き出して、加速したイオンである。
【０１１２】
脆化領域１０４が形成される領域の深さは、イオン１０３の運動エネルギー、質量と電荷、イオン１０３の入射角によって調節することができる。運動エネルギーは加速電圧、ドーズ量などにより調節できる。イオン１０３の平均侵入深さとほぼ同じ深さの領域に脆化領域１０４が形成される。そのため、イオン１０３を添加する深さで、単結晶半導体基板１００から分離される単結晶半導体層の厚さが決定される。この単結晶半導体層の厚さが１１０ｎｍ以上５００ｎｍ以下、好ましくは５０ｎｍ以上２００ｎｍ以下になるように、脆化領域１０４が形成される深さを調節する。
【０１１３】
脆化領域１０４の形成は、イオンドーピング処理で行うことができる。イオンドーピング処理には、イオンドーピング装置を用いて行うことができる。イオンドーピング装置の代表的な装置は、プロセスガスをプラズマ励起して生成された全てのイオン種をチャンバー内に配置された被処理体に照射する非質量分離型の装置である。非質量分離型の装置であるのは、プラズマ中のイオン種を質量分離しないで、全てのイオン種を被処理体に照射しているからである。これに対して、イオン注入装置は質量分離型の装置である。イオン注入装置は、プラズマ中のイオン種を質量分離し、ある特定の質量のイオン種を被処理体に照射する装置である。
【０１１４】
イオンドーピング装置の主要な構成は、被処理物を配置するチャンバー、所望のイオンを発生させるイオン源、およびイオンを加速し、照射するための加速機構である。イオン源は、所望のイオン種を生成するためのソースガスを供給するガス供給装置、ソースガスを励起して、プラズマを生成させるための電極などで構成される。プラズマを形成するための電極として、フィラメント型の電極や容量結合高周波放電用の電極などが用いられる。加速機構は、引出電極、加速電極、減速電極、接地電極等の電極など、およびこれらの電極に電力を供給するための電源などで構成される。加速機構を構成する電極には複数の開口やスリットが設けられており、イオン源で生成されたイオンは電極に設けられた開口やスリットを通過して加速される。なお、イオンドーピング装置の構成は上述したものに限定されず、必要に応じた機構が設けられる。
【０１１５】
本実施形態では、イオンドーピング装置で、水素を単結晶半導体基板１００に添加する。プラズマソースガスとして水素を含むガスを供給する。例えば、Ｈ２を供給する。水素ガスを励起してプラズマを生成し、質量分離せずに、プラズマ中に含まれるイオンを加速し、加速されたイオンを単結晶半導体基板１００に照射する。
【０１１６】
イオンドーピング装置において、水素ガスから生成されるイオン種（Ｈ＋、Ｈ２＋、Ｈ３＋）の総量に対してＨ３＋の割合が５０％以上とする。より好ましくは、そのＨ３＋の割合を８０％以上とする。イオンドーピング装置は質量分離を行わないため、プラズマ中に生成される複数のイオン種のうち、１つ（Ｈ３＋）を５０％以上とすることが好ましく、８０％以上とすることが好ましい。同じ質量のイオンを照射することで、単結晶半導体基板１００の同じ深さに集中させてイオンを添加することができる。
【０１１７】
脆化領域１０４を浅い領域に形成するためには、イオン１０３の加速電圧を低くする必要があるが、プラズマ中のＨ３＋イオンの割合を高くすることで、原子状水素（Ｈ）を効率よく、単結晶半導体基板１００に添加できる。Ｈ３＋イオンはＨ＋イオンの３倍の質量を持つことから、同じ深さに水素原子を添加する場合、Ｈ３＋イオンの加速電圧は、Ｈ＋イオンの加速電圧の３倍にすることが可能となる。イオンの加速電圧を大きくできれば、イオンの照射工程のタクトタイムを短縮することが可能となり、生産性やスループットの向上を図ることができる。
【０１１８】
イオンドーピング装置は廉価で、大面積処理に優れているため、このようなイオンドーピング装置を用いてＨ３＋を照射することで、半導体特性の向上、大面積化、低コスト化、生産性向上などの顕著な効果を得ることができる。また、イオンドーピング装置を用いた場合、重金属も同時に導入されるおそれがあるが、塩素原子を含有する酸化膜１３２を介してイオンの照射を行うことによって、上述したようにこれらの重金属による単結晶半導体基板１００の汚染を防ぐことができる。
【０１１９】
なお、加速されたイオン１０３を単結晶半導体基板１００に照射する工程は、イオン注入装置で行うこともできる。イオン注入装置は、チャンバー内に配置された被処理体に、ソースガスをプラズマ励起して生成された複数のイオン種を質量分離し、特定のイオン種を照射する質量分離型の装置である。したがって、イオン注入装置を用いる場合は、水素ガスやＰＨ３を励起して生成されたＨ＋イオンおよびＨ２＋イオンを質量分離して、Ｈ＋イオンまたはＨ２＋イオンの一方のイオンを加速して、単結晶半導体基板１００に照射する。
【０１２０】
次に、ベース基板１２０を準備する（図２（Ｂ−１）参照）。
【０１２１】
ベース基板１２０は、絶縁体でなる基板を用いる。具体的には、アルミノシリケートガラス、アルミノホウケイ酸ガラス、バリウムホウケイ酸ガラスのような電子工業用に使われる各種ガラス基板、石英基板、セラミック基板、サファイア基板が挙げられる。本実施の形態では、ガラス基板を用いる場合について説明する。ベース基板１２０として大面積化が可能で安価なガラス基板を用いることにより、低コスト化を図ることができる。
【０１２２】
また、ベース基板１２０を用いるに際し、ベース基板１２０の表面をあらかじめ洗浄することが好ましい。具体的には、ベース基板１２０を、塩酸過水（ＨＰＭ）、硫酸過水（ＳＰＭ）、アンモニア過水（ＡＰＭ）、希フッ酸（ＤＨＦ）等を用いて超音波洗浄を行う。例えば、ベース基板１２０の表面に塩酸過水を用いて超音波洗浄を行うことが好ましい。このような洗浄処理を行うことによって、ベース基板１２０表面の平坦化や残存する研磨粒子を除去することができる。
【０１２３】
次に、ベース基板１２０の表面に窒素含有層１２１（例えば、窒化シリコン膜（ＳｉＮｘ）または窒化酸化シリコン膜（ＳｉＮｘＯｙ）（ｘ＞ｙ）等の窒素を含有する絶縁膜）を形成する（図２（Ｂ−２）参照）。
【０１２４】
本実施の形態において、窒素含有層１２１は、単結晶半導体基板１００上に設けられた酸化膜１３２と貼り合わされる層（接合層）となる。また、窒素含有層１２１は、後にベース基板上に単結晶構造を有する単結晶半導体層を設けた際に、ベース基板に含まれるＮａ（ナトリウム）等の不純物が単結晶半導体層に拡散することを防ぐためのバリア層として機能する。
【０１２５】
また、窒素含有層１２１を接合層として用いるため、接合不良を抑制するには窒素含有層１２１の表面を平滑とすることが好ましい。具体的には、窒素含有層１２１の表面の平均面粗さ（Ｒａ）を０．５ｎｍ以下、自乗平均粗さ（Ｒｍｓ）を０．６０ｎｍ以下、より好ましくは、平均面粗さを０．３５ｎｍ以下、自乗平均粗さを０．４５ｎｍ以下となるように窒素含有層１２１を形成する。膜厚は、１０ｎｍ以上２００ｎｍ以下、好ましくは５０ｎｍ以上１００ｎｍ以下の範囲で設けることが好ましい。
【０１２６】
次に、単結晶半導体基板１００の表面とベース基板１２０の表面とを対向させ、酸化膜１３２の表面と窒素含有層１２１の表面とを接合させる（図２（Ｃ）参照）。
【０１２７】
ここでは、単結晶半導体基板１００とベース基板１２０を酸化膜１３２と窒素含有層１２１を介して密着させた後、単結晶半導体基板１００の一箇所に０．１〜５００Ｎ／ｃｍ２、好ましくは１〜２０Ｎ／ｃｍ２程度の圧力を加える。圧力を加えた部分から酸化膜１３２と窒素含有層１２１とが接合しはじめ、自発的に接合が形成され全面におよぶ。この接合工程は、ファンデルワールス力や水素結合が作用しており、加熱処理を伴わず、常温で行うことができるため、ベース基板１２０に、ガラス基板のように耐熱温度が低い基板を用いることができる。
【０１２８】
なお、単結晶半導体基板１００とベース基板１２０との貼り合わせを行う前に、単結晶半導体基板１００上に形成された酸化膜１３２と、ベース基板１２０上に形成された窒素含有層１２１の表面処理を行うことが好ましい。
【０１２９】
表面処理としては、プラズマ処理、オゾン処理、メガソニック洗浄、２流体洗浄（純水や水素添加水等の機能水を窒素等のキャリアガスとともに吹き付ける方法）またはこれらの方法を組み合わせて行うことができる。特に、酸化膜１３２、窒素含有層１２１の少なくとも一方の表面にプラズマ処理を行った後に、オゾン処理、メガソニック洗浄、２流体洗浄等を行うことによって、酸化膜１３２、窒素含有層１２１表面の有機物等のゴミを除去し、表面を親水化することができる。その結果、酸化膜１３２と窒素含有層１２１の接合強度を向上させることができる。
【０１３０】
ここで、オゾン処理の一例を説明する。例えば、酸素を含む雰囲気下で紫外線（ＵＶ）を照射することにより、被処理体表面にオゾン処理を行うことができる。酸素を含む雰囲気下で紫外線を照射するオゾン処理は、ＵＶオゾン処理または紫外線オゾン処理などとも言われる。酸素を含む雰囲気下において、紫外線のうち２００ｎｍ未満の波長を含む光と２００ｎｍ以上の波長を含む光を照射することにより、オゾンを生成させるとともに、オゾンから一重項酸素を生成させることができる。紫外線のうち１８０ｎｍ未満の波長を含む光を照射することにより、オゾンを生成させるとともに、オゾンから一重項酸素を生成させることもできる。
【０１３１】
酸素を含む雰囲気下で、２００ｎｍ未満の波長を含む光および２００ｎｍ以上の波長を含む光を照射することにより起きる反応例を示す。
Ｏ２＋ｈν（λ１ｎｍ）→Ｏ（３Ｐ）＋Ｏ（３Ｐ）      ・・・      （１）
Ｏ（３Ｐ）＋Ｏ２→Ｏ３                              ・・・      （２）
Ｏ３＋ｈν（λ２ｎｍ）→Ｏ（１Ｄ）＋Ｏ２            ・・・      （３）
【０１３２】
上記反応式（１）において、酸素（Ｏ２）を含む雰囲気下で２００ｎｍ未満の波長（λ１ｎｍ）を含む光（ｈν）を照射することにより基底状態の酸素原子（Ｏ（３Ｐ））が生成する。次に、反応式（２）において、基底状態の酸素原子（Ｏ（３Ｐ））と酸素（Ｏ２）とが反応してオゾン（Ｏ３）が生成する。そして、反応式（３）において、生成されたオゾン（Ｏ３）を含む雰囲気下で２００ｎｍ以上の波長（λ２ｎｍ）を含む光が照射されることにより、励起状態の一重項酸素Ｏ（１Ｄ）が生成される。酸素を含む雰囲気下において、紫外線のうち２００ｎｍ未満の波長を含む光を照射することによりオゾンを生成させるとともに、２００ｎｍ以上の波長を含む光を照射することによりオゾンを分解して一重項酸素を生成する。上記のようなオゾン処理は、例えば、酸素を含む雰囲気下での低圧水銀ランプの照射（λ１＝１８５ｎｍ、λ２＝２５４ｎｍ）により行うことができる。
【０１３３】
また、酸素を含む雰囲気下で、１８０ｎｍ未満の波長を含む光を照射することにより起きる反応例を示す。
Ｏ２＋ｈν（λ３ｎｍ）→Ｏ（１Ｄ）＋Ｏ（３Ｐ）      ・・・      （４）
Ｏ（３Ｐ）＋Ｏ２→Ｏ３                              ・・・      （５）
Ｏ３＋ｈν（λ３ｎｍ）→Ｏ（１Ｄ）＋Ｏ２            ・・・      （６）
【０１３４】
上記反応式（４）において、酸素（Ｏ２）を含む雰囲気下で１８０ｎｍ未満の波長（λ３ｎｍ）を含む光を照射することにより、励起状態の一重項酸素Ｏ（１Ｄ）と基底状態の酸素原子（Ｏ（３Ｐ））が生成する。次に、反応式（５）において、基底状態の酸素原子（Ｏ（３Ｐ））と酸素（Ｏ２）とが反応してオゾン（Ｏ３）が生成する。反応式（６）において、生成されたオゾン（Ｏ３）を含む雰囲気下で１８０ｎｍ未満の波長（λ３ｎｍ）を含む光が照射されることにより、励起状態の一重項酸素と酸素が生成される。酸素を含む雰囲気下において、紫外線のうち１８０ｎｍ未満の波長を含む光を照射することによりオゾンを生成させるとともにオゾンまたは酸素を分解して一重項酸素を生成する。上記のようなオゾン処理は、例えば、酸素を含む雰囲気下でのＸｅエキシマＵＶランプの照射（λ３＝１７２ｎｍ）により行うことができる。
【０１３５】
２００ｎｍ未満の波長を含む光により被処理体表面に付着する有機物などの化学結合を切断し、オゾンまたはオゾンから生成された一重項酸素により被処理体表面に付着する有機物、または化学結合を切断した有機物などを酸化分解して除去することができる。上記のようなオゾン処理を行うことで、被処理体表面の親水性および清浄性を高めることができ、接合を良好に行うことができる。
【０１３６】
酸素を含む雰囲気下で紫外線を照射することによりオゾンが生成される。オゾンは、被処理体表面に付着する有機物の除去に効果を奏する。また、一重項酸素も、オゾンと同等またはそれ以上に、被処理体表面に付着する有機物の除去に効果を奏する。オゾン及び一重項酸素は、活性状態にある酸素の例であり、総称して活性酸素とも言われる。上記反応式等で説明したとおり、一重項酸素を生成する際にオゾンが生じる、またはオゾンから一重項酸素を生成する反応もあるため、ここでは一重項酸素が寄与する反応も含めて、便宜的にオゾン処理と称する。
【０１３７】
また、図２（Ｃ）において、酸化膜１３２と窒素含有層１２１を接合させた後、接合強度を増加させるための熱処理を行うことが好ましい。この熱処理の温度は、脆化領域１０４に亀裂を発生させない温度とし、例えば、室温以上４００℃未満の温度範囲で処理する。また、この温度範囲で加熱しながら、酸化膜１３２と窒素含有層１２１を接合させてもよい。熱処理には、拡散炉、抵抗加熱炉などの加熱炉、ＲＴＡ（瞬間熱アニール、Ｒａｐｉｄ  Ｔｈｅｒｍａｌ  Ａｎｎｅａｌ）装置、マイクロ波加熱装置などを用いることができる。
【０１３８】
一般的に、酸化膜１３２と窒素含有層１２１を接合と同時または接合させた後に熱処理を行うと、接合界面において脱水反応が進行し、接合界面同士が近づき、水素結合の強化や共有結合が形成されることにより接合が強化される。脱水反応を促進させるためには、脱水反応により接合界面に生じる水分を高温で熱処理を行うことにより除去する必要がある。つまり、接合後の熱処理温度が低い場合には、脱水反応で接合界面に生じた水分を効果的に除去できないため、脱水反応が進まず接合強度を十分に向上させることが難しい。
【０１３９】
一方で、酸化膜１３２として、塩素原子等を含有させた酸化膜を用いた場合、当該酸化膜１３２が水分を吸収し拡散させることができるため、接合後の熱処理を低温で行う場合であっても、脱水反応で接合界面に生じた水分を酸化膜１３２へ吸収、拡散させ脱水反応を効率良く促進させることができる。この場合、ベース基板１２０としてガラス等の耐熱性が低い基板を用いた場合であっても、酸化膜１３２と窒素含有層１２１の接合強度を十分に向上させることが可能となる。また、バイアス電圧を印加してプラズマ処理を行うことにより、酸化膜１３２の表面近傍にマイクロポアを形成し、水分を効果的に吸収し拡散させ、低温であっても酸化膜１３２と窒素含有層１２１の接合強度を向上させることができる。
【０１４０】
次に、熱処理を行い脆化領域１０４にて分離（劈開）することにより、ベース基板１２０上に、酸化膜１３２及び窒素含有層１２１を介して単結晶半導体層１２４を設ける（図２（Ｄ）参照）。
【０１４１】
加熱処理を行うことで、温度上昇によって脆化領域１０４に形成されている微小な孔に添加された元素が析出して体積変化が起こり、脆化領域１０４に亀裂が生じるので、脆化領域１０４に沿って単結晶半導体基板１００が劈開する。酸化膜１３２はベース基板１２０に接合しているので、ベース基板１２０上には単結晶半導体基板１００から分離された単結晶半導体層１２４が形成される。また、ここでの熱処理の温度は、ベース基板１２０の歪み点を越えない温度とする。
【０１４２】
この加熱処理には、拡散炉、抵抗加熱炉などの加熱炉、ＲＴＡ装置、マイクロ波加熱装置などを用いることができる。例えば、ＲＴＡ装置を用いる場合、加熱温度５５０℃以上７３０℃以下、処理時間０．５分以上６０分以内で行うことができる。
【０１４３】
なお、上述したベース基板１２０と酸化膜１３２との接合強度を増加させるための熱処理を行わず、図１（Ｄ）の熱処理を行うことにより、酸化膜１３２と窒素含有層１２１との接合強度の増加の熱処理工程と、脆化領域１０４における分離の熱処理工程を同時に行ってもよい。
【０１４４】
以上の工程により、ベース基板１２０上に酸化膜１３２及び窒素含有層１２１を介して単結晶半導体層１２４が設けられたＳＯＩ基板を作製することができる。本実施の形態で示した作製方法を用いることによって、窒素含有層１２１を接合層として用いた場合であっても、ベース基板１２０と単結晶半導体層１２４との接合強度を向上させ、信頼性を向上させることができる。その結果、ベース基板１２０上に形成される単結晶半導体層１２４への不純物の拡散を抑制すると共に、ベース基板１２０と単結晶半導体層１２４とが強固に密着したＳＯＩ基板を形成することができる。
【０１４５】
また、ベース基板側に窒素含有層を設け、半導体基板側に塩素等のハロゲンを有する酸化膜を形成することにより、作製工程を簡略化すると共にベース基板との貼り合わせ前に当該半導体基板へ不純物元素が浸入することを抑制することができる。また、半導体基板側に設ける接合層として塩素等のハロゲンを有する酸化膜を形成することにより、接合後の熱処理を低温で行う場合であっても、脱水反応を効率良く促進させることにより接合強度を向上させることができる。
【０１４６】
その後、上記実施の形態１で示したように、単結晶半導体層１２４にレーザー光を照射して当該単結晶半導体層１２４の結晶性を回復させる。レーザー光の照射工程は、上記実施の形態で示した方法や装置を用いて行うことができる。
【０１４７】
なお、本実施の形態では、単結晶半導体基板１００上に酸化膜１３２を形成し、ベース基板１２０上に窒素含有層１２１を形成する場合を示したが、これに限られない。例えば、単結晶半導体基板１００上に酸化膜１３２と窒素含有層を順に積層させて形成し、酸化膜１３２上に形成された窒素含有層の表面とベース基板１２０との表面とを接合させてもよい。この場合、窒素含有層は脆化領域１０４の形成前に設けてもよいし、形成後に設けてもよい。なお、窒素含有層上に酸化膜（例えば、酸化シリコン）を形成し、当該酸化膜の表面とベース基板１２０の表面とを接合させても良い。
【０１４８】
また、ベース基板１２０から単結晶半導体層１２４への不純物の混入が問題とならない場合には、ベース基板１２０上に窒素含有層１２１を設けずに、単結晶半導体基板１００上に設けられた酸化膜１３２の表面とベース基板１２０の表面とを接合させてもよい。
【０１４９】
なお、本実施の形態で示した構成は、本明細書の他の実施の形態で示す構成と適宜組み合わせて行うことができる。
【０１５０】
（実施の形態５）
本実施の形態では、上記実施の形態で作製したＳＯＩ基板を用いて、半導体装置を作製する方法を説明する。
【０１５１】
まず、図４および図５を参照して、ｎチャネル型薄膜トランジスタ、およびｐチャネル型薄膜トランジスタを作製する方法を説明する。複数の薄膜トランジスタ（ＴＦＴ）を組み合わせることで、各種の半導体装置を形成することができる。
【０１５２】
本実施の形態では、ＳＯＩ基板として図２の工程を用いて作製したＳＯＩ基板を用いる場合について説明する。もちろん、上記実施の形態で示した他の方法で作製したＳＯＩ基板を用いることも可能である。
【０１５３】
図４（Ａ）は、図２を用いて説明した方法で作製されたＳＯＩ基板の断面図である。
【０１５４】
まず、エッチングにより、単結晶半導体層１２４を素子分離して、図４（Ｂ）に示すように半導体層２５１、２５２を形成する。半導体層２５１はｎチャネル型のＴＦＴを構成し、半導体層２５２はｐチャネル型のＴＦＴを構成する。
【０１５５】
図４（Ｃ）に示すように、半導体層２５１、２５２上に絶縁膜２５４を形成する。次に、絶縁膜２５４を介して半導体層２５１上にゲート電極２５５を形成し、半導体層２５２上にゲート電極２５６を形成する。
【０１５６】
なお、単結晶半導体層１２４のエッチングを行う前に、ＴＦＴのしきい値電圧を制御するために、ホウ素、アルミニウム、ガリウムなどの不純物元素、またはリン、ヒ素などの不純物元素を単結晶半導体層１２４に添加することが好ましい。例えば、ｎチャネル型ＴＦＴが形成される領域に不純物元素を添加し、ｐチャネル型ＴＦＴが形成される領域に不純物元素を添加する。
【０１５７】
次に、図４（Ｄ）に示すように半導体層２５１にｎ型の低濃度不純物領域２５７を形成し、半導体層２５２にｐ型の高濃度不純物領域２５９を形成する。具体的には、まず、半導体層２５１にｎ型の低濃度不純物領域２５７を形成する。このため、ｐチャネル型ＴＦＴとなる半導体層２５２をレジストでマスクし、不純物元素を半導体層２５１に添加する。不純物元素としてリンまたはヒ素を添加すればよい。イオンドーピング法またはイオン注入法により不純物元素を添加することにより、ゲート電極２５５がマスクとなり、半導体層２５１に自己整合的にｎ型の低濃度不純物領域２５７が形成される。半導体層２５１のゲート電極２５５と重なる領域はチャネル形成領域２５８となる。
【０１５８】
次に、半導体層２５２を覆うマスクを除去した後、ｎチャネル型ＴＦＴとなる半導体層２５１をレジストマスクで覆う。次に、イオンドーピング法またはイオン注入法により不純物元素を半導体層２５２に添加する。不純物元素として、ボロンを添加することができる。不純物元素の添加工程では、ゲート電極２５６がマスクとして機能して、半導体層２５２にｐ型の高濃度不純物領域２５９が自己整合的に形成される。高濃度不純物領域２５９はソース領域またはドレイン領域として機能する。半導体層２５２のゲート電極２５６と重なる領域はチャネル形成領域２６０となる。ここでは、ｎ型の低濃度不純物領域２５７を形成した後、ｐ型の高濃度不純物領域２５９を形成する方法を説明したが、先にｐ型の高濃度不純物領域２５９を形成することもできる。
【０１５９】
次に、半導体層２５１を覆うレジストを除去した後、プラズマＣＶＤ法等によって窒化シリコン等の窒素化合物や酸化シリコン等の酸化物からなる単層構造または積層構造の絶縁膜を形成する。この絶縁膜を垂直方向の異方性エッチングすることで、図５（Ａ）に示すように、ゲート電極２５５、２５６の側面に接するサイドウォール絶縁膜２６１、２６２を形成する。この異方性エッチングにより、絶縁膜２５４もエッチングされる。
【０１６０】
次に、図５（Ｂ）に示すように、半導体層２５２をレジスト２６５で覆う。半導体層２５１にソース領域またはドレイン領域として機能する高濃度不純物領域を形成するため、イオン注入法またはイオンドーピング法により、半導体層２５１に高ドーズ量で不純物元素を添加する。ゲート電極２５５およびサイドウォール絶縁膜２６１がマスクとなり、ｎ型の高濃度不純物領域２６７が形成される。次に、不純物元素の活性化のための加熱処理を行う。
【０１６１】
活性化の加熱処理の後、図５（Ｃ）に示すように、水素を含んだ絶縁膜２６８を形成する。絶縁膜２６８を形成後、３５０℃以上４５０℃以下の温度による加熱処理を行い、絶縁膜２６８中に含まれる水素を半導体層２５１、２５２中に拡散させる。絶縁膜２６８は、プロセス温度が３５０℃以下のプラズマＣＶＤ法により窒化シリコンまたは窒化酸化シリコンを堆積することで形成できる。半導体層２５１、２５２に水素を供給することで、半導体層２５１、２５２中および絶縁膜２５４との界面での捕獲中心となるような欠陥を効果的に補償することができる。
【０１６２】
その後、層間絶縁膜２６９を形成する。層間絶縁膜２６９は、酸化シリコン膜、ＢＰＳＧ（Ｂｏｒｏｎ  Ｐｈｏｓｐｈｏｒｕｓ  Ｓｉｌｉｃｏｎ  Ｇｌａｓｓ）膜などの無機材料でなる絶縁膜、または、ポリイミド、アクリルなどの有機樹脂膜から選ばれた単層構造の膜、積層構造の膜で形成することができる。層間絶縁膜２６９にコンタクトホールを形成した後、図５（Ｃ）に示すように配線２７０を形成する。配線２７０の形成には、例えば、アルミニウム膜またはアルミニウム合金膜などの低抵抗金属膜をバリアメタル膜で挟んだ３層構造の導電膜で形成することができる。バリアメタル膜は、モリブデン、クロム、チタンなどの金属膜で形成することができる。
【０１６３】
以上の工程により、ｎチャネル型ＴＦＴとｐチャネル型ＴＦＴを有する半導体装置を作製することができる。ＳＯＩ基板の作製過程で、チャネル形成領域を構成する半導体層の酸素濃度を低減させているので、オフ電流が小さく、しきい値電圧の変動が抑制されたＴＦＴを作製することができる。また、チャネル形成領域を構成する半導体層の酸素濃度を１×１０１８ａｔｏｍｓ／ｃｍ３未満、好ましくは５×１０１７ａｔｏｍｓ／ｃｍ３未満とすることが望ましい。
【０１６４】
図４及び図５を参照してＴＦＴの作製方法を説明したが、ＴＦＴの他、容量、抵抗などＴＦＴと共に各種の半導体素子を形成することで、高付加価値の半導体装置を作製することができる。以下、図面を参照しながら半導体装置の具体的な態様を説明する。
【０１６５】
まず、半導体装置の一例として、マイクロプロセッサについて説明する。図６はマイクロプロセッサ５００の構成例を示すブロック図である。
【０１６６】
マイクロプロセッサ５００は、演算回路５０１（Ａｒｉｔｈｍｅｔｉｃ  ｌｏｇｉｃ  ｕｎｉｔ。ＡＬＵともいう。）、演算回路制御部５０２（ＡＬＵ  Ｃｏｎｔｒｏｌｌｅｒ）、命令解析部５０３（Ｉｎｓｔｒｕｃｔｉｏｎ  Ｄｅｃｏｄｅｒ）、割り込み制御部５０４（Ｉｎｔｅｒｒｕｐｔ  Ｃｏｎｔｒｏｌｌｅｒ）、タイミング制御部５０５（Ｔｉｍｉｎｇ  Ｃｏｎｔｒｏｌｌｅｒ）、レジスタ５０６（Ｒｅｇｉｓｔｅｒ）、レジスタ制御部５０７（Ｒｅｇｉｓｔｅｒ  Ｃｏｎｔｒｏｌｌｅｒ）、バスインターフェース５０８（Ｂｕｓ  Ｉ／Ｆ）、読み出し専用メモリ５０９、およびメモリインターフェース５１０を有している。
【０１６７】
バスインターフェース５０８を介してマイクロプロセッサ５００に入力された命令は、命令解析部５０３に入力され、デコードされた後、演算回路制御部５０２、割り込み制御部５０４、レジスタ制御部５０７、タイミング制御部５０５に入力される。演算回路制御部５０２、割り込み制御部５０４、レジスタ制御部５０７、タイミング制御部５０５は、デコードされた命令に基づき様々な制御を行う。
【０１６８】
演算回路制御部５０２は、演算回路５０１の動作を制御するための信号を生成する。また、割り込み制御部５０４は、マイクロプロセッサ５００のプログラム実行中に、外部の入出力装置や周辺回路からの割り込み要求を処理する回路であり、割り込み制御部５０４は、割り込み要求の優先度やマスク状態を判断して、割り込み要求を処理する。レジスタ制御部５０７は、レジスタ５０６のアドレスを生成し、マイクロプロセッサ５００の状態に応じてレジスタ５０６の読み出しや書き込みを行う。タイミング制御部５０５は、演算回路５０１、演算回路制御部５０２、命令解析部５０３、割り込み制御部５０４、およびレジスタ制御部５０７の動作のタイミングを制御する信号を生成する。例えば、タイミング制御部５０５は、基準クロック信号ＣＬＫ１を元に、内部クロック信号ＣＬＫ２を生成する内部クロック生成部を備えている。図６に示すように、内部クロック信号ＣＬＫ２は他の回路に入力される。
【０１６９】
次に、非接触でデータの送受信を行う機能、および演算機能を備えた半導体装置の一例を説明する。図７は、このような半導体装置の構成例を示すブロック図である。図７に示す半導体装置は、無線通信により外部装置と信号の送受信を行って動作するコンピュータ（以下、「ＲＦＣＰＵ」という）と呼ぶことができる。
【０１７０】
図７に示すように、ＲＦＣＰＵ５１１は、アナログ回路部５１２とデジタル回路部５１３を有している。アナログ回路部５１２として、共振容量を有する共振回路５１４、整流回路５１５、定電圧回路５１６、リセット回路５１７、発振回路５１８、復調回路５１９と、変調回路５２０、電源管理回路５３０を有している。デジタル回路部５１３は、ＲＦインターフェース５２１、制御レジスタ５２２、クロックコントローラ５２３、インターフェース５２４、中央処理ユニット５２５、ランダムアクセスメモリ５２６、読み出し専用メモリ５２７を有している。
【０１７１】
ＲＦＣＰＵ５１１の動作の概要は以下の通りである。アンテナ５２８が受信した信号は共振回路５１４により誘導起電力を生じる。誘導起電力は、整流回路５１５を経て容量部５２９に充電される。この容量部５２９はセラミックコンデンサーや電気二重層コンデンサーなどのキャパシタで形成されていることが好ましい。容量部５２９は、ＲＦＣＰＵ５１１を構成する基板に集積されている必要はなく、他の部品としてＲＦＣＰＵ５１１に組み込むこともできる。
【０１７２】
リセット回路５１７は、デジタル回路部５１３をリセットし初期化する信号を生成する。例えば、電源電圧の上昇に遅延して立ち上がる信号をリセット信号として生成する。発振回路５１８は、定電圧回路５１６により生成される制御信号に応じて、クロック信号の周波数とデューティー比を変更する。復調回路５１９は、受信信号を復調する回路であり、変調回路５２０は、送信するデータを変調する回路である。
【０１７３】
例えば、復調回路５１９はローパスフィルタで形成され、振幅変調（ＡＳＫ）方式の受信信号を、その振幅の変動をもとに、二値化する。また、送信データを振幅変調（ＡＳＫ）方式の送信信号の振幅を変動させて送信するため、変調回路５２０は、共振回路５１４の共振点を変化させることで通信信号の振幅を変化させている。
【０１７４】
クロックコントローラ５２３は、電源電圧または中央処理ユニット５２５における消費電流に応じてクロック信号の周波数とデューティー比を変更するための制御信号を生成している。電源電圧の監視は電源管理回路５３０が行っている。
【０１７５】
アンテナ５２８からＲＦＣＰＵ５１１に入力された信号は復調回路５１９で復調された後、ＲＦインターフェース５２１で制御コマンドやデータなどに分解される。制御コマンドは制御レジスタ５２２に格納される。制御コマンドには、読み出し専用メモリ５２７に記憶されているデータの読み出し、ランダムアクセスメモリ５２６へのデータの書き込み、中央処理ユニット５２５への演算命令などが含まれている。
【０１７６】
中央処理ユニット５２５は、インターフェース５２４を介して読み出し専用メモリ５２７、ランダムアクセスメモリ５２６、制御レジスタ５２２にアクセスする。インターフェース５２４は、中央処理ユニット５２５が要求するアドレスより、読み出し専用メモリ５２７、ランダムアクセスメモリ５２６、制御レジスタ５２２のいずれかに対するアクセス信号を生成する機能を有している。
【０１７７】
中央処理ユニット５２５の演算方式は、読み出し専用メモリ５２７にＯＳ（オペレーティングシステム）を記憶させておき、起動とともにプログラムを読み出し実行する方式を採用することができる。また、専用回路で演算回路を構成して、演算処理をハードウェア的に処理する方式を採用することもできる。ハードウェアとソフトウェアを併用する方式では、専用の演算回路で一部の演算処理を行い、プログラムを使って、残りの演算を中央処理ユニット５２５が処理する方式を適用できる。
【０１７８】
次に、図８、図９を用いて、表示装置について説明する。
【０１７９】
図８は液晶表示装置を説明するための図面である。図８（Ａ）は液晶表示装置の画素の平面図であり、図８（Ｂ）は、Ｊ−Ｋ切断線による図８（Ａ）の断面図である。
【０１８０】
図８（Ａ）に示すように、画素は、単結晶半導体層３２０、単結晶半導体層３２０と交差している走査線３２２、走査線３２２と交差している信号線３２３、画素電極３２４、画素電極３２４と単結晶半導体層３２０を電気的に接続する電極３２８を有する。単結晶半導体層３２０は、ベース基板１２０上に設けられた単結晶半導体層から形成された層であり、画素のＴＦＴ３２５を構成する。
【０１８１】
ＳＯＩ基板には上記実施の形態で示したＳＯＩ基板が用いられている。図８（Ｂ）に示すように、ベース基板１２０上に、酸化膜１３２及び窒素含有層１２１を介して単結晶半導体層３２０が積層されている。ベース基板１２０としては、ガラス基板を用いることができる。ＴＦＴ３２５の単結晶半導体層３２０は、ＳＯＩ基板の単結晶半導体層をエッチングにより素子分離して形成された膜である。単結晶半導体層３２０には、チャネル形成領域３４０、不純物元素が添加されたｎ型の高濃度不純物領域３４１が形成されている。ＴＦＴ３２５のゲート電極は走査線３２２に含まれ、ソース電極およびドレイン電極の一方は信号線３２３に含まれている。
【０１８２】
層間絶縁膜３２７上には、信号線３２３、画素電極３２４および電極３２８が設けられている。層間絶縁膜３２７上には、柱状スペーサ３２９が形成されている。信号線３２３、画素電極３２４、電極３２８および柱状スペーサ３２９を覆って配向膜３３０が形成されている。対向基板３３２には、対向電極３３３、対向電極を覆う配向膜３３４が形成されている。柱状スペーサ３２９は、ベース基板１２０と対向基板３３２の隙間を維持するために形成される。柱状スペーサ３２９によって形成される隙間に液晶層３３５が形成されている。信号線３２３および電極３２８と高濃度不純物領域３４１との接続部は、コンタクトホールの形成によって層間絶縁膜３２７に段差が生じるので、この接続部では液晶層３３５の液晶の配向が乱れやすい。そのため、この段差部に柱状スペーサ３２９を形成して、液晶の配向の乱れを防ぐ。
【０１８３】
次に、エレクトロルミネセンス表示装置（以下、ＥＬ表示装置という。）について図９を参照して説明する。図９（Ａ）はＥＬ表示装置の画素の平面図であり、図９（Ｂ）は、Ｊ−Ｋ切断線による図９（Ａ）の断面図である。
【０１８４】
図９（Ａ）に示すように、画素は、ＴＦＴでなる選択用トランジスタ４０１、表示制御用トランジスタ４０２、走査線４０５、信号線４０６、および電流供給線４０７、画素電極４０８を含む。エレクトロルミネセンス材料を含んで形成される層（ＥＬ層）が一対の電極間に挟んだ構造の発光素子が各画素に設けられている。発光素子の一方の電極が画素電極４０８である。また、半導体層４０３は、選択用トランジスタ４０１のチャネル形成領域、ソース領域およびドレイン領域が形成されている。半導体層４０４は、表示制御用トランジスタ４０２のチャネル形成領域、ソース領域およびドレイン領域が形成されている。半導体層４０３、４０４は、ベース基板上に設けられた単結晶半導体層１２４から形成された層である。
【０１８５】
選択用トランジスタ４０１において、ゲート電極は走査線４０５に含まれ、ソース電極またはドレイン電極の一方は信号線４０６に含まれ、他方は電極４１１として形成されている。表示制御用トランジスタ４０２は、ゲート電極４１２が電極４１１と電気的に接続され、ソース電極またはドレイン電極の一方は、画素電極４０８に電気的に接続される電極４１３として形成され、他方は、電流供給線４０７に含まれている。
【０１８６】
表示制御用トランジスタ４０２はｐチャネル型のＴＦＴである。図９（Ｂ）に示すように、半導体層４０４には、チャネル形成領域４５１、およびｐ型の高濃度不純物領域４５２が形成されている。なお、ＳＯＩ基板は、実施の形態で作製したＳＯＩ基板が用いられている。
【０１８７】
表示制御用トランジスタ４０２のゲート電極４１２を覆って、層間絶縁膜４２７が形成されている。層間絶縁膜４２７上に、信号線４０６、電流供給線４０７、電極４１１、４１３などが形成されている。また、層間絶縁膜４２７上には、電極４１３に電気的に接続されている画素電極４０８が形成されている。画素電極４０８は周辺部が絶縁性の隔壁層４２８で囲まれている。画素電極４０８上にはＥＬ層４２９が形成され、ＥＬ層４２９上には対向電極４３０が形成されている。補強板として対向基板４３１が設けられており、対向基板４３１は樹脂層４３２によりベース基板１２０に固定されている。
【０１８８】
ＥＬ表示装置の階調の制御は、発光素子の輝度を電流で制御する電流駆動方式と、電圧でその輝度を制御する電圧駆動方式とがあるが、電流駆動方式は、画素ごとでトランジスタの特性値の差が大きい場合、採用することは困難であり、そのためには特性のばらつきを補正する補正回路が必要になる。ＳＯＩ基板の作製工程を含む製造方法でＥＬ表示を作製することで、選択用トランジスタ４０１および表示制御用トランジスタ４０２は画素ごとに特性のばらつきがなくなるため、電流駆動方式を採用することができる。
【０１８９】
つまり、ＳＯＩ基板を用いることで、様々な電気機器を作製することができる。電気機器としては、ビデオカメラ、デジタルカメラ、ナビゲーションシステム、音響再生装置（カーオーディオ、オーディオコンポなど）、コンピュータ、ゲーム機器、携帯情報端末（モバイルコンピュータ、携帯電話、携帯型ゲーム機または電子書籍など）、記録媒体を備えた画像再生装置（具体的にはＤＶＤ（ｄｉｇｉｔａｌ  ｖｅｒｓａｔｉｌｅ  ｄｉｓｃ）などの記録媒体に記憶された音声データを再生し、かつ記憶された画像データを表示しうる表示装置を備えた装置などが含まれる。それらの一例を図１０に示す。
【０１９０】
図１０は、本発明を適用した携帯電話の一例であり、図１０（Ａ）が正面図、図１０（Ｂ）が背面図、図１０（Ｃ）が２つの筐体をスライドさせたときの正面図である。携帯電話７００は、筐体７０１及び筐体７０２二つの筐体で構成されている。携帯電話７００は、携帯電話と携帯情報端末の双方の機能を備えており、コンピュータを内蔵し、音声通話以外にも様々なデータ処理が可能な所謂スマートフォンである。
【０１９１】
携帯電話７００は、筐体７０１及び筐体７０２で構成されている。筐体７０１においては、表示部７０３、スピーカ７０４、マイクロフォン７０５、操作キー７０６、ポインティングデバイス７０７、表面カメラ用レンズ７０８、外部接続端子ジャック７０９及びイヤホン端子７１０等を備え、筐体７０２においては、キーボード７１１、外部メモリスロット７１２、裏面カメラ７１３、ライト７１４等により構成されている。また、アンテナは筐体７０１に内蔵されている。
【０１９２】
また、携帯電話７００には、上記の構成に加えて、非接触型ＩＣチップ、小型記録装置等を内蔵していてもよい。
【０１９３】
重なり合った筐体７０１と筐体７０２（図１０（Ａ）に示す）は、スライドさせることが可能であり、スライドさせることで図１０（Ｃ）のように展開する。表示部７０３には、実施の形態２及び実施の形態３で説明した表示装置の作製方法を適用した表示パネルまたは表示装置を組み込むことが可能である。表示部７０３と表面カメラ用レンズ７０８を同一の面に備えているため、テレビ電話としての使用が可能である。また、表示部７０３をファインダーとして用いることで、裏面カメラ７１３及びライト７１４で静止画及び動画の撮影が可能である。
【０１９４】
スピーカ７０４及びマイクロフォン７０５を用いることで、携帯電話７００は、音声記録装置（録音装置）または音声再生装置として使用することができる。また、操作キー７０６により、電話の発着信操作、電子メール等の簡単な情報入力操作、表示部に表示する画面のスクロール操作、表示部に表示する情報の選択等を行うカーソルの移動操作等が可能である。
【０１９５】
また、書類の作成、携帯情報端末としての使用等、取り扱う情報が多い場合は、キーボード７１１を用いると便利である。更に、重なり合った筐体７０１と筐体７０２（図１０（Ａ））をスライドさせることで、図１０（Ｃ）のように展開させることができる。携帯情報端末として使用する場合には、キーボード７１１及びポインティングデバイス７０７を用いて、円滑な操作でマウスの操作が可能である。外部接続端子ジャック７０９はＡＣアダプタ及びＵＳＢケーブル等の各種ケーブルと接続可能であり、充電及びパーソナルコンピュータ等とのデータ通信が可能である。また、外部メモリスロット７１２に記録媒体を挿入し、より大量のデータ保存及び移動が可能になる。
【０１９６】
筐体７０２の裏面（図１０（Ｂ））には、裏面カメラ７１３及びライト７１４を備え、表示部７０３をファインダーとして静止画及び動画の撮影が可能である。
【０１９７】
また、上記の機能構成に加えて、赤外線通信機能、ＵＳＢポート、テレビワンセグ受信機能、非接触ＩＣチップまたはイヤホンジャック等を備えたものであってもよい。
【０１９８】
図１０において説明した各種電子機器は、上述したトランジスタ及び表示装置の作製方法を適用して作製することができる。
【０１９９】
なお、本実施の形態で示した構成は、本明細書の他の実施の形態で示す構成と適宜組み合わせて行うことができる。
【符号の説明】
【０２００】
１００    単結晶半導体基板
１０２    絶縁層
１０３    イオン
１０４    脆化領域
１２０    ベース基板
１２１    窒素含有層
１２４    単結晶半導体層
１３０    レーザー光
１３２    酸化膜
２５１    半導体層
２５２    半導体層
２５４    絶縁膜
２５５    ゲート電極
２５６    ゲート電極
２５７    低濃度不純物領域
２５８    チャネル形成領域
２５９    高濃度不純物領域
２５ｎ    パルス幅
２６０    チャネル形成領域
２６１    サイドウォール絶縁膜
２６５    レジスト
２６７    高濃度不純物領域
２６８    絶縁膜
２６９    層間絶縁膜
２７０    配線
３２０    単結晶半導体層
３２２    走査線
３２３    信号線
３２４    画素電極
３２５    ＴＦＴ
３２７    層間絶縁膜
３２８    電極
３２９    柱状スペーサ
３３０    配向膜
３３２    対向基板
３３３    対向電極
３３４    配向膜
３３５    液晶層
３４０    チャネル形成領域
３４１    高濃度不純物領域
４００    室温以上
４０１    選択用トランジスタ
４０２    表示制御用トランジスタ
４０３    半導体層
４０４    半導体層
４０５    走査線
４０６    信号線
４０７    電流供給線
４０８    画素電極
４１０    電極
４１１    電極
４１２    ゲート電極
４１３    電極
４２７    層間絶縁膜
４２８    隔壁層
４２９    ＥＬ層
４３０    対向電極
４３１    対向基板
４３２    樹脂層
４５１    チャネル形成領域
４５２    高濃度不純物領域
５００    マイクロプロセッサ
５０１    演算回路
５０２    演算回路制御部
５０３    命令解析部
５０４    制御部
５０５    タイミング制御部
５０６    レジスタ
５０７    レジスタ制御部
５０８    バスインターフェース
５０９    専用メモリ
５１０    メモリインターフェース
５１１    ＲＦＣＰＵ
５１２    アナログ回路部
５１３    デジタル回路部
５１４    共振回路
５１５    整流回路
５１６    定電圧回路
５１７    リセット回路
５１８    発振回路
５１９    復調回路
５２０    変調回路
５２１    ＲＦインターフェース
５２２    制御レジスタ
５２３    クロックコントローラ
５２４    インターフェース
５２５    中央処理ユニット
５２６    ランダムアクセスメモリ
５２７    専用メモリ
５２８    アンテナ
５２９    容量部
５３０    電源管理回路
５５０    加熱温度
６００    レーザー光
６０２    レーザー発振器
６０４    処理基板
６０６    ステージ
６０８    コントローラ
６１０    加熱手段
６１２    内側チャンバー
６１４    外側チャンバー
６１６    窓
６１８    窓
６２０    気体供給口
６２２    排気口
６２４    気体供給口
６２６    排気口
６２８    気体供給装置
６３０    気体供給装置
６３２    ターボポンプ
６３４    ドライポンプ
６３６    ターボポンプ
６３８    ドライポンプ
６４０    光学系
７００    携帯電話
７０１    筐体
７０２    筐体
７０３    表示部
７０４    スピーカ
７０５    マイクロフォン
７０６    操作キー
７０７    ポインティングデバイス
７０８    表面カメラ用レンズ
７０９    外部接続端子ジャック
７１０    イヤホン端子
７１１    キーボード
７１２    外部メモリスロット
７１３    裏面カメラ
７１４    ライト
８０１  ロード室
８０２  基板搬送室
８０３  搬送アーム
８０４  表面処理室
８０５  処理剤供給部
８０６  待機室
８０７  パージガスライン
８０８  基板搬送室
８０９  搬送アーム
８１０  処理室
８１１  ゲートバルブ
８１２  搬送アーム
８１３  基板ステージ
８１４  ヒーター
８１５  レーザー光導入窓
８１６  パージガスライン
８１７  シュラウド
８１８  シュラウド温度制御部
８１９  ターボ分子ポンプ
８２０  ドライポンプ
８２１  クライオポンプ
８２２  シリンダ
８２３  流量制御部
８２４  ガス精製器
８２５  パージガスライン
８２６  アンロード室
８２７  搬送アーム
８２８  外側処理室
【図１】
2010056543.tif 000003
【図２】
2010056543.tif 000004
【図３】
2010056543.tif 000005
【図４】
2010056543.tif 000006
【図５】
2010056543.tif 000007
【図６】
2010056543.tif 000008
【図７】
2010056543.tif 000009
【図８】
2010056543.tif 000010
【図９】
2010056543.tif 000011
【図１０】
2010056543.tif 000012
【図１１】
2010056543.tif 000013
【図１２】
2010056543.tif 000014
【図１３】
2010056543.tif 000015